(57)【要約】      （修正有）【課題】エレクトロルミネッセンスデバイスのための無機配位子を有する非常に安定なナノ構造組成物を提供する。【解決手段】ナノ構造組成物であって、（ａ）ナノ構造の少なくとも１つの集団と、（ｂ）前記ナノ構造の表面に結合された少なくとも１つのフッ化物含有配位子であって、フルオロジンケート、テトラフルオロボレート及びヘキサフルオロホスフェートからなる群から選択される、少なくとも１つのフッ化物含有配位子、又は（ｂ’）前記ナノ構造の表面に結合されたフッ化物アニオンとを含むナノ構造組成物。【選択図】なし【特許請求の範囲】
【請求項１】
ナノ構造組成物であって、
（ａ）ナノ構造の少なくとも１つの集団と、
（ｂ）前記ナノ構造の表面に結合された少なくとも１つのフッ化物含有配位子であって、フルオロジンケート、テトラフルオロボレート及びヘキサフルオロホスフェートからなる群から選択される、少なくとも１つのフッ化物含有配位子、又は
（ｂ’）前記ナノ構造の表面に結合されたフッ化物アニオンと
を含むナノ構造組成物。
【請求項２】
前記ナノ構造は、コア及び少なくとも１つのシェルを含む、請求項１に記載のナノ構造組成物。
【請求項３】
前記コアは、Ｓｉ、Ｇｅ、Ｓｎ、Ｓｅ、Ｔｅ、Ｂ、Ｃ、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、Ａｌ２ＯＣ又はそれらの組合せを含む、請求項２に記載のナノ構造組成物。
【請求項４】
前記コアは、ＩｎＰを含む、請求項２又は３に記載のナノ構造組成物。
【請求項５】
前記ナノ構造は、２つのシェルを含む、請求項１〜４のいずれか一項に記載のナノ構造組成物。
【請求項６】
少なくとも１つのシェルは、ＣｄＳ、ＣｄＳｅ、ＣｄＯ、ＣｄＴｅ、ＺｎＳ、ＺｎＯ、ＺｎＳｅ、ＺｎＴｅ、ＭｇＴｅ、ＧａＡｓ、ＧａＳｂ、ＧａＮ、ＨｇＯ、ＨｇＳ、ＨｇＳｅ、ＨｇＴｅ、ＩｎＡｓ、ＩｎＳｂ、ＩｎＮ、ＡｌＡｓ、ＡｌＮ、ＡｌＳｂ、ＡｌＳ、ＰｂＳ、ＰｂＯ、ＰｂＳｅ、ＰｂＴｅ、ＭｇＯ、ＭｇＳ、ＭｇＳｅ、ＭｇＴｅ、ＣｕＣｌ、Ｇｅ、Ｓｉ又はそれらの合金を含む、請求項２〜５のいずれか一項に記載のナノ構造組成物。
【請求項７】
少なくとも１つのシェルは、ＺｎＳｅを含む、請求項２〜６のいずれか一項に記載のナノ構造組成物。
【請求項８】
少なくとも１つのシェルは、ＺｎＳを含む、請求項２〜７のいずれか一項に記載のナノ構造組成物。
【請求項９】
少なくとも１つのシェルは、ＺｎＳｅを含む第１のシェルと、ＺｎＳを含む第２のシェルとを含む、請求項２〜８のいずれか一項に記載のナノ構造組成物。
【請求項１０】
少なくとも１つのフッ化物含有配位子は、フルオロジンケートを含むアニオンと、金属イオンを含むカチオンとを含む、請求項１〜９のいずれか一項に記載のナノ構造組成物。
【請求項１１】
前記カチオンは、カリウムイオンを含む、請求項１０に記載のナノ構造組成物。
【請求項１２】
少なくとも１つのフッ化物含有配位子は、フルオロジンケートを含むアニオンと、テトラアルキルアンモニウム、アルキルホスホニウム、ホルムアミジニウム、グアニジニウム、イミダゾリウム及びピリジニウムからなる群から選択されるカチオンとを含む、請求項１〜１１のいずれか一項に記載のナノ構造組成物。
【請求項１３】
前記カチオンは、テトラアルキルアンモニウムであり、且つジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される、請求項１２に記載のナノ構造組成物。
【請求項１４】
前記カチオンは、アルキルホスホニウムであり、且つテトラフェニルホスホニウム、ジメチルジフェニルホスホニウム、メチルトリフェノキシホスホニウム、ヘキサデシルトリブチルホスホニウム、オクチルトリブチルホスホニウム、テトラデシルトリヘキシルホスホニウム、テトラキス（ヒドロキシメチル）ホスホニウム、テトラオクチルホスホニウム、テトラブチルホスホニウム及びテトラメチルホスホニウムからなる群から選択される、請求項１２に記載のナノ構造組成物。
【請求項１５】
前記ナノ構造組成物に結合された前記フッ化物含有配位子又はフッ化物アニオン中のフッ素原子の、前記ナノ構造組成物中の亜鉛原子に対するモル比は、約０．１〜約０．５である、請求項１〜１４のいずれか一項に記載のナノ構造組成物。
【請求項１６】
前記ナノ構造組成物に結合された前記フッ化物含有配位子又はフッ化物アニオン中のフッ素原子の、前記ナノ構造組成物中の亜鉛原子に対するモル比は、約０．３２である、請求項１〜１５のいずれか一項に記載のナノ構造組成物。
【請求項１７】
溶媒をさらに含む、請求項１〜１６のいずれか一項に記載のナノ構造組成物。
【請求項１８】
前記溶媒は、ヘキサン、ヘプタン、オクタン、トルエン、クロロホルム及びＮ−メチルホルムアミドからなる群から選択される、請求項１７に記載のナノ構造組成物。
【請求項１９】
前記溶媒は、非極性溶媒である、請求項１７に記載のナノ構造組成物。
【請求項２０】
界面活性剤をさらに含む、請求項１〜１９のいずれか一項に記載のナノ構造組成物。
【請求項２１】
前記界面活性剤は、酢酸テトラメチルアンモニウム、臭化ジオクタデシルジメチルアンモニウム、臭化ジヘキサデシルジメチルアンモニウム、臭化ジテトラデシルジメチルアンモニウム、臭化ジドデシルジメチルアンモニウム、臭化ジデシルジメチルアンモニウム、臭化ジオクチルジメチルアンモニウム、臭化ビス（エチルヘキシル）ジメチルアンモニウム、臭化オクタデシルトリメチルアンモニウム、臭化オレイルトリメチルアンモニウム、臭化ヘキサデシルトリメチルアンモニウム、臭化テトラデシルトリメチルアンモニウム、臭化ドデシルトリメチルアンモニウム、臭化デシルトリメチルアンモニウム、臭化オクチルトリメチルアンモニウム、臭化フェニルエチルトリメチルアンモニウム、臭化ベンジルトリメチルアンモニウム、臭化フェニルトリメチルアンモニウム、臭化ベンジルヘキサデシルジメチルアンモニウム、臭化ベンジルテトラデシルジメチルアンモニウム、臭化ベンジルドデシルジメチルアンモニウム、臭化ベンジルデシルジメチルアンモニウム、臭化ベンジルオクチルジメチルアンモニウム、臭化ベンジルトリブチルアンモニウム、臭化ベンジルトリエチルアンモニウム、臭化テトラブチルアンモニウム、臭化テトラプロピルアンモニウム、臭化ジイソプロピルジメチルアンモニウム、臭化テトラエチルアンモニウム、臭化テトラメチルアンモニウム、臭化テトラフェニルホスホニウム、臭化ジメチルジフェニルホスホニウム、臭化メチルトリフェノキシホスホニウム、臭化ヘキサデシルトリブチルホスホニウム、臭化オクチルトリブチルホスホニウム、臭化テトラデシルトリヘキシルホスホニウム、臭化テトラキス（ヒドロキシメチル）ホスホニウム、臭化テトラオクチルホスホニウム、臭化テトラブチルホスホニウム、臭化テトラメチルホスホニウム、臭化ドデシルアンモニウム、塩化ジオクタデシルジメチルアンモニウム、塩化ジヘキサデシルジメチルアンモニウム、塩化ジテトラデシルジメチルアンモニウム、塩化ジドデシルジメチルアンモニウム、塩化ジデシルジメチルアンモニウム、塩化ジオクチルジメチルアンモニウム、塩化ビス（エチルヘキシル）ジメチルアンモニウム、塩化オクタデシルトリメチルアンモニウム、塩化オレイルトリメチルアンモニウム、塩化ヘキサデシルトリメチルアンモニウム、塩化テトラデシルトリメチルアンモニウム、塩化ドデシルトリメチルアンモニウム、塩化デシルトリメチルアンモニウム、塩化オクチルトリメチルアンモニウム、塩化フェニルエチルトリメチルアンモニウム、塩化ベンジルトリメチルアンモニウム、塩化フェニルトリメチルアンモニウム、塩化ベンジルヘキサデシルジメチルアンモニウム、塩化ベンジルテトラデシルジメチルアンモニウム、塩化ベンジルドデシルジメチルアンモニウム、塩化ベンジルデシルジメチルアンモニウム、塩化ベンジルオクチルジメチルアンモニウム、塩化ベンジルトリブチルアンモニウム、塩化ベンジルトリエチルアンモニウム、塩化テトラブチルアンモニウム、塩化テトラプロピルアンモニウム、塩化ジイソプロピルジメチルアンモニウム、塩化テトラエチルアンモニウム、塩化テトラメチルアンモニウム、塩化テトラフェニルホスホニウム、塩化ジメチルジフェニルホスホニウム、塩化メチルトリフェノキシホスホニウム、塩化ヘキサデシルトリブチルホスホニウム、塩化オクチルトリブチルホスホニウム、塩化テトラデシルトリヘキシルホスホニウム、塩化テトラキス（ヒドロキシメチル）ホスホニウム、塩化テトラオクチルホスホニウム、塩化テトラブチルホスホニウム、塩化テトラメチルホスホニウム及び塩化ドデシルアンモニウムからなる群から選択される、請求項２０に記載のナノ構造組成物。
【請求項２２】
約６０％〜約９９％のフォトルミネッセンス量子収率を示す、請求項１〜２１のいずれか一項に記載のナノ構造組成物。
【請求項２３】
約７０％〜約９０％のフォトルミネッセンス量子収率を示す、請求項１〜２２のいずれか一項に記載のナノ構造組成物。
【請求項２４】
約６００ｎｍ〜約６５０ｎｍのフォトルミネッセンスピーク波長を示す、請求項１〜２３のいずれか一項に記載のナノ構造組成物。
【請求項２５】
約５１０ｎｍ〜約５６０ｎｍのフォトルミネッセンスピーク波長を示す、請求項１〜２３のいずれか一項に記載のナノ構造組成物。
【請求項２６】
約４２０ｎｍ〜約４７０ｎｍのフォトルミネッセンスピーク波長を示す、請求項１〜２３のいずれか一項に記載のナノ構造組成物。
【請求項２７】
前記フッ化物含有配位子は、テトラフルオロジンケート又はジクロロジフルオロジンケートの塩である、請求項１〜２６のいずれか一項に記載のナノ構造組成物。
【請求項２８】
前記フッ化物含有配位子は、テトラフルオロ亜鉛酸テトラブチルアンモニウム又はジクロロジフルオロ亜鉛酸テトラブチルアンモニウムである、請求項１〜２６のいずれか一項に記載のナノ構造組成物。
【請求項２９】
前記ナノ構造は、ＩｎＰを含むコアと、ＺｎＳｅを含む少なくとも１つのシェルと、ＺｎＳを含む少なくとも１つのシェルと、テトラフルオロジンケート又はジクロロジフルオロジンケートを含む少なくとも１つのフッ化物含有配位子とを含む、請求項１〜２８のいずれか一項に記載のナノ構造組成物。
【請求項３０】
前記ナノ構造は、量子ドットである、請求項１〜２９のいずれか一項に記載のナノ構造組成物。
【請求項３１】
ナノ構造組成物を製造する方法であって、
（ａ）ナノ構造の少なくとも１つの集団を提供することと、
（ｂ）少なくとも１つのフッ化物含有配位子を（ａ）の前記ナノ構造と混合することであって、前記フッ化物含有配位子は、フルオロジンケート、テトラフルオロボレート及びヘキサフルオロホスフェートからなる群から選択される、混合すること、又は
（ｂ’）フッ化テトラアルキルアンモニウムを（ａ）の前記ナノ構造と混合すること
を行って、ナノ構造組成物を製造することと
を含む方法。
【請求項３２】
少なくとも１つのフッ化物含有配位子は、フルオロジンケートを含むアニオンと、金属イオンを含む無機カチオンとを含む、請求項３１に記載の方法。
【請求項３３】
前記無機カチオンは、カリウムイオンを含む、請求項３２に記載の方法。
【請求項３４】
（ｃ）少なくとも１つの有機カチオンを（ｂ）又は（ｂ’）の前記ナノ構造と混合して、ナノ構造組成物を製造すること
をさらに含む、請求項３１〜３３のいずれか一項に記載の方法。
【請求項３５】
前記有機カチオンは、テトラアルキルアンモニウム、アルキルホスホニウム、ホルムアミジニウム、グアニジニウム、イミダゾリウム及びピリジニウムからなる群から選択される、請求項３４に記載の方法。
【請求項３６】
前記有機カチオンは、テトラアルキルアンモニウムであり、且つジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される、請求項３５に記載の方法。
【請求項３７】
前記有機カチオンは、アルキルホスホニウムであり、且つテトラフェニルホスホニウム、ジメチルジフェニルホスホニウム、メチルトリフェノキシホスホニウム、ヘキサデシルトリブチルホスホニウム、オクチルトリブチルホスホニウム、テトラデシルトリヘキシルホスホニウム、テトラキス（ヒドロキシメチル）ホスホニウム、テトラオクチルホスホニウム、テトラブチルホスホニウム及びテトラメチルホスホニウムからなる群から選択される、請求項３５に記載の方法。
【請求項３８】
前記ナノ構造は、コア及び少なくとも１つのシェルを含む、請求項３１〜３７のいずれか一項に記載の方法。
【請求項３９】
前記コアは、Ｓｉ、Ｇｅ、Ｓｎ、Ｓｅ、Ｔｅ、Ｂ、Ｃ、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、Ａｌ２ＯＣ又はそれらの組合せを含む、請求項３８に記載の方法。
【請求項４０】
前記コアは、ＩｎＰを含む、請求項３８又は３９に記載の方法。
【請求項４１】
前記ナノ構造は、２つのシェルを含む、請求項３８〜４０のいずれか一項に記載の方法。
【請求項４２】
少なくとも１つのシェルは、ＣｄＳ、ＣｄＳｅ、ＣｄＯ、ＣｄＴｅ、ＺｎＳ、ＺｎＯ、ＺｎＳｅ、ＺｎＴｅ、ＭｇＴｅ、ＧａＡｓ、ＧａＳｂ、ＧａＮ、ＨｇＯ、ＨｇＳ、ＨｇＳｅ、ＨｇＴｅ、ＩｎＡｓ、ＩｎＳｂ、ＩｎＮ、ＡｌＡｓ、ＡｌＮ、ＡｌＳｂ、ＡｌＳ、ＰｂＳ、ＰｂＯ、ＰｂＳｅ、ＰｂＴｅ、ＭｇＯ、ＭｇＳ、ＭｇＳｅ、ＭｇＴｅ、ＣｕＣｌ、Ｇｅ、Ｓｉ又はそれらの合金を含む、請求項３８〜４１のいずれか一項に記載の方法。
【請求項４３】
少なくとも１つのシェルは、ＺｎＳｅを含む、請求項３８〜４２のいずれか一項に記載の方法。
【請求項４４】
少なくとも１つのシェルは、ＺｎＳを含む、請求項３８〜４３のいずれか一項に記載の方法。
【請求項４５】
少なくとも１つのシェルは、ＺｎＳｅを含む第１のシェルと、ＺｎＳを含む第２のシェルとを含む、請求項３８〜４４のいずれか一項に記載の方法。
【請求項４６】
前記ナノ構造組成物に結合された前記フッ化物含有配位子又はフッ化物アニオン中のフッ素原子の、前記ナノ構造組成物中の亜鉛原子に対するモル比は、約０．１〜約０．５である、請求項３８〜４５のいずれか一項に記載の方法。
【請求項４７】
前記ナノ構造組成物に結合された前記フッ化物含有配位子又はフッ化物アニオン中のフッ素原子の、前記ナノ構造組成物中の亜鉛原子に対するモル比は、約０．３２である、請求項３８〜４６のいずれか一項に記載の方法。
【請求項４８】
（ｄ）（ｃ）の前記ナノ構造を非極性溶媒に分散させること
をさらに含む、請求項３４〜４７のいずれか一項に記載の方法。
【請求項４９】
前記非極性溶媒は、ヘキサン、ヘプタン、オクタン、トルエン及びクロロホルムからなる群から選択される、請求項４８に記載の方法。
【請求項５０】
（ｂ）又は（ｂ’）における前記混合は、約１０℃〜約１００℃の温度におけるものである、請求項３８〜４９のいずれか一項に記載の方法。
【請求項５１】
（ｃ）における前記混合は、約１０℃〜約１００℃の温度におけるものである、請求項３４〜５０のいずれか一項に記載の方法。
【請求項５２】
前記フッ化物含有配位子は、テトラフルオロジンケート又はジクロロジフルオロジンケートの塩である、請求項３１〜５１のいずれか一項に記載の方法。
【請求項５３】
前記フッ化物含有配位子は、テトラフルオロ亜鉛酸テトラブチルアンモニウム又はジクロロジフルオロ亜鉛酸テトラブチルアンモニウムである、請求項３１〜５２のいずれか一項に記載の方法。
【請求項５４】
ナノ構造の少なくとも１つの集団を含む膜であって、前記ナノ構造は、
（ａ）ナノ構造の少なくとも１つの集団であって、前記ナノ構造は、コア及び少なくとも１つのシェルを含む、ナノ構造の少なくとも１つの集団と、
（ｂ）前記ナノ構造の表面に結合された少なくとも１つのフッ化物含有配位子であって、フルオロジンケート、テトラフルオロボレート及びヘキサフルオロホスフェートからなる群から選択される、少なくとも１つのフッ化物含有配位子、又は
（ｂ’）前記ナノ構造の表面に結合されたフッ化物アニオンと
を含む、膜。
【請求項５５】
少なくとも１つの有機樹脂をさらに含む、請求項５４に記載の膜。
【請求項５６】
ナノ構造の１〜５つの集団を含む、請求項５４又は５５に記載の膜。
【請求項５７】
ナノ構造の１つの集団を含む、請求項５４〜５６のいずれか一項に記載の膜。
【請求項５８】
前記ナノ構造の少なくとも１つの集団は、Ｓｉ、Ｇｅ、Ｓｎ、Ｓｅ、Ｔｅ、Ｂ、Ｃ、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、Ａｌ２ＯＣ又はそれらの組合せを含む、請求項５４〜５７のいずれか一項に記載の膜。
【請求項５９】
前記ナノ構造は、ＩｎＰのコアを含む、請求項５４〜５８のいずれか一項に記載の膜。
【請求項６０】
前記ナノ構造は、少なくとも２つシェルを含む、請求項５４〜５９のいずれか一項に記載の膜。
【請求項６１】
前記ナノ構造は、２つのシェルを含む、請求項５４〜６０のいずれか一項に記載の膜。
【請求項６２】
少なくとも１つのシェルは、ＣｄＳ、ＣｄＳｅ、ＣｄＯ、ＣｄＴｅ、ＺｎＳ、ＺｎＯ、ＺｎＳｅ、ＺｎＴｅ、ＭｇＴｅ、ＧａＡｓ、ＧａＳｂ、ＧａＮ、ＨｇＯ、ＨｇＳ、ＨｇＳｅ、ＨｇＴｅ、ＩｎＡｓ、ＩｎＳｂ、ＩｎＮ、ＡｌＡｓ、ＡｌＮ、ＡｌＳｂ、ＡｌＳ、ＰｂＳ、ＰｂＯ、ＰｂＳｅ、ＰｂＴｅ、ＭｇＯ、ＭｇＳ、ＭｇＳｅ、ＭｇＴｅ、ＣｕＣｌ、Ｇｅ、Ｓｉ又はそれらの合金を含む、請求項５４〜６１のいずれか一項に記載の膜。
【請求項６３】
少なくとも１つのシェルは、ＺｎＳｅを含む、請求項５４〜６２のいずれか一項に記載の膜。
【請求項６４】
少なくとも１つのシェルは、ＺｎＳを含む、請求項５４〜６３のいずれか一項に記載の膜。
【請求項６５】
少なくとも１つのシェルは、ＺｎＳｅを含む第１のシェルと、ＺｎＳを含む第２のシェルとを含む、請求項５４〜６４のいずれか一項に記載の膜。
【請求項６６】
少なくとも１つのフッ化物含有配位子は、フルオロジンケートを含むアニオンと、金属イオンを含むカチオンとを含む、請求項５４〜６５のいずれか一項に記載の膜。
【請求項６７】
前記カチオンは、カリウムイオンを含む、請求項６６に記載の膜。
【請求項６８】
前記フッ化物含有配位子は、テトラフルオロジンケート又はジクロロジフルオロジンケートの塩である、請求項５４〜６７のいずれか一項に記載の膜。
【請求項６９】
前記フッ化物含有配位子は、テトラブチルアンモニウム、テトラフルオロジンケート又はジクロロジフルオロ亜鉛酸テトラブチルアンモニウムである、請求項５４〜６７のいずれか一項に記載の膜。
【請求項７０】
少なくとも１つのフッ化物含有配位子は、フルオロジンケートを含むアニオンと、テトラアルキルアンモニウム、アルキルホスホニウム、ホルムアミジニウム、グアニジニウム、イミダゾリウム及びピリジニウムからなる群から選択されるカチオンとを含む、請求項５４〜６７のいずれか一項に記載の膜。
【請求項７１】
前記カチオンは、テトラアルキルアンモニウムであり、且つジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される、請求項７０に記載の膜。
【請求項７２】
前記カチオンは、アルキルホスホニウムであり、且つテトラフェニルホスホニウム、ジメチルジフェニルホスホニウム、メチルトリフェノキシホスホニウム、ヘキサデシルトリブチルホスホニウム、オクチルトリブチルホスホニウム、テトラデシルトリヘキシルホスホニウム、テトラキス（ヒドロキシメチル）ホスホニウム、テトラオクチルホスホニウム、テトラブチルホスホニウム及びテトラメチルホスホニウムからなる群から選択される、請求項７０に記載の膜。
【請求項７３】
前記ナノ構造膜における、前記ナノ構造組成物に結合された前記フッ化物含有配位子又はフッ化物アニオン中のフッ素原子の、前記ナノ構造組成物中の亜鉛原子に対するモル比は、約０．１〜約０．５である、請求項５４〜７２のいずれか一項に記載の膜。
【請求項７４】
前記ナノ構造膜における、前記ナノ構造組成物に結合された前記フッ化物含有配位子又はフッ化物アニオン中のフッ素原子の、前記ナノ構造組成物中の亜鉛原子に対するモル比は、約０．３２である、請求項５４〜７３のいずれか一項に記載の膜。
【請求項７５】
前記ナノ構造は、量子ドットである、請求項５４〜７４のいずれか一項に記載の膜。
【請求項７６】
１つ〜５つの有機樹脂を含む、請求項５４〜７５のいずれか一項に記載の膜。
【請求項７７】
１つの有機樹脂を含む、請求項５４〜７６のいずれか一項に記載の膜。
【請求項７８】
前記少なくとも１つの有機樹脂は、熱硬化性樹脂又はＵＶ硬化性樹脂である、請求項５５〜７７のいずれか一項に記載の膜。
【請求項７９】
前記少なくとも１つの有機樹脂は、ＵＶ硬化性樹脂である、請求項５５〜７８のいずれか一項に記載の膜。
【請求項８０】
請求項５４〜７９のいずれか一項に記載の膜を含む成形物品。
【請求項８１】
エレクトロルミネッセンスデバイスである、請求項８０に記載の成形物品。
【請求項８２】
前記エレクトロルミネッセンスデバイスは、発光ダイオード又は液晶ディスプレイである、請求項８１に記載の成形物品。
【請求項８３】
前記エレクトロルミネッセンスデバイスの最大外部量子効率（ＥＱＥ）は、約１．５％〜約１５％である、請求項８１又は８２に記載の成形物品。
【請求項８４】
前記エレクトロルミネッセンスデバイスの最大外部量子効率（ＥＱＥ）は、約５％である、請求項８１〜８３のいずれか一項に記載の成形物品。
【請求項８５】
前記エレクトロルミネッセンスデバイスは、約１００秒〜約７００秒後に初期輝度の８０％に到達する、請求項８１〜８４のいずれか一項に記載の成形物品。
【請求項８６】
前記エレクトロルミネッセンスデバイスは、６００秒後に初期輝度の８０％に到達する、請求項８１〜８５のいずれか一項に記載の成形物品。
【請求項８７】
前記エレクトロルミネッセンスデバイスは、約６時間〜約１１時間後に初期輝度の５０％に到達する、請求項８１〜８６のいずれか一項に記載の成形物品。
【請求項８８】
前記エレクトロルミネッセンスデバイスは、約１０時間後に初期輝度の５０％に到達する、請求項８１〜８７のいずれか一項に記載の成形物品。
【請求項８９】
前記フッ化テトラアルキルアンモニウムの前記テトラアルキルアンモニウムは、ジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される、請求項３１〜５３のいずれか一項に記載の方法。
【請求項９０】
前記フッ化テトラアルキルアンモニウムは、フッ化テトラブチルアンモニウムである、請求項３１〜５３のいずれか一項に記載の方法。
【発明の詳細な説明】
【技術分野】
【０００１】
[0001]  本発明は、ナノテクノロジーの分野に関する。特に、本発明は、エレクトロルミネッセンスデバイスのための無機配位子を有する非常に安定なナノ構造に関し、特にナノ構造の少なくとも１つの集団と；ナノ構造の表面に結合された少なくとも１つのフッ化物含有配位子とを含むナノ構造組成物であって、フッ化物含有配位子は、フルオロジンケート、テトラフルオロボレート及びヘキサフルオロホスフェートからなる群から選択される、ナノ構造組成物に関する。本発明は、ナノ構造の表面に結合されたフッ化物アニオンを含むナノ構造の少なくとも１つの集団を含む非常に安定なナノ構造にも関する。本発明は、そのようなナノ構造を製造する方法にも関する。
【背景技術】
【０００２】
[0002]  半導体ナノ構造は、種々の電子デバイス及び光学デバイスに組み込むことができる。このようなナノ構造の電気的性質及び光学的性質は、例えば、それらの組成、形状及びサイズによって変動する。例えば、半導体ナノ構造のサイズ調節可能な性質は、エレクトロルミネッセンスデバイス、レーザー及び生物医学的標識などの用途で高い関心が持たれている。エレクトロルミネッセンスデバイス用途には高発光性ナノ構造が特に望ましい。
【０００３】
[0003]  エレクトロルミネッセンスデバイス中のナノ構造は、動作下で比較的高い電圧（例えば、典型的な寿命試験における赤色ナノ構造の場合には約４Ｖ）にさらされ、これによって不可逆的電気化学反応が誘発されることがある。有機配位子は、電気化学的酸化が起こりやすい場合がある。例えば、チオレートは、酸化されてチイルラジカル又はジスルフィドになり得る。同様に、カルボキシレートは、不可逆的に酸化されて二酸化炭素になり得る。これらの配位子が減少することでルミネッセンスが低下し、したがってデバイスが劣化する。したがって、広い電気化学窓を有するか又は可逆的な電気化学を示す配位子を有するナノ構造を不動態化することが望ましい。
【発明の概要】
【０００４】
[0004]  本発明は、（ａ）ナノ構造の少なくとも１つの集団と；（ｂ）ナノ構造の表面に結合された少なくとも１つのフッ化物含有配位子；又は（ｂ’）ナノ構造の表面に結合されたフッ化物アニオンとを含むナノ構造組成物を提供する。幾つかの実施形態では、フッ化物含有配位子は、フルオロジンケート、テトラフルオロボレート及びヘキサフルオロホスフェートからなる群から選択される。
【０００５】
[0005]  幾つかの実施形態では、ナノ構造は、コア及び少なくとも１つのシェルを含む。
【０００６】
[0006]  幾つかの実施形態では、コアは、Ｓｉ、Ｇｅ、Ｓｎ、Ｓｅ、Ｔｅ、Ｂ、Ｃ、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、Ａｌ２ＯＣ又はそれらの組合せを含む。
【０００７】
[0007]  幾つかの実施形態では、コアは、ＩｎＰを含む。
【０００８】
[0008]  幾つかの実施形態では、ナノ構造は、２つのシェルを含む。
【０００９】
[0009]  幾つかの実施形態では、少なくとも１つのシェルは、ＣｄＳ、ＣｄＳｅ、ＣｄＯ、ＣｄＴｅ、ＺｎＳ、ＺｎＯ、ＺｎＳｅ、ＺｎＴｅ、ＭｇＴｅ、ＧａＡｓ、ＧａＳｂ、ＧａＮ、ＨｇＯ、ＨｇＳ、ＨｇＳｅ、ＨｇＴｅ、ＩｎＡｓ、ＩｎＳｂ、ＩｎＮ、ＡｌＡｓ、ＡｌＮ、ＡｌＳｂ、ＡｌＳ、ＰｂＳ、ＰｂＯ、ＰｂＳｅ、ＰｂＴｅ、ＭｇＯ、ＭｇＳ、ＭｇＳｅ、ＭｇＴｅ、ＣｕＣｌ、Ｇｅ、Ｓｉ又はそれらの合金を含む。
【００１０】
[0010]  幾つかの実施形態では、少なくとも１つのシェルは、ＺｎＳｅを含む。
【００１１】
[0011]  幾つかの実施形態では、少なくとも１つのシェルは、ＺｎＳを含む。
【００１２】
[0012]  幾つかの実施形態では、少なくとも１つのシェルは、ＺｎＳｅを含む第１のシェルと、ＺｎＳを含む第２のシェルとを含む。
【００１３】
[0013]  幾つかの実施形態では、少なくとも１つのフッ化物含有配位子は、フルオロジンケートを含むアニオンと、金属イオンを含むカチオンとを含む。幾つかの実施形態では、カチオンは、カリウムイオンを含む。
【００１４】
[0014]  幾つかの実施形態では、少なくとも１つのフッ化物含有配位子は、フルオロジンケートを含むアニオンと、テトラアルキルアンモニウム、アルキルホスホニウム、ホルムアミジニウム、グアニジニウム、イミダゾリウム及びピリジニウムからなる群から選択されるカチオンとを含む。
【００１５】
[0015]  幾つかの実施形態では、カチオンは、テトラアルキルアンモニウムであり、且つジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される。
【００１６】
[0016]  幾つかの実施形態では、カチオンは、アルキルホスホニウムであり、且つテトラフェニルホスホニウム、ジメチルジフェニルホスホニウム、メチルトリフェノキシホスホニウム、ヘキサデシルトリブチルホスホニウム、オクチルトリブチルホスホニウム、テトラデシルトリヘキシルホスホニウム、テトラキス（ヒドロキシメチル）ホスホニウム、テトラオクチルホスホニウム、テトラブチルホスホニウム及びテトラメチルホスホニウムからなる群から選択される。
【００１７】
[0017]  幾つかの実施形態では、ナノ構造組成物に結合されたフッ化物含有配位子又はフッ化物アニオン中のフッ素原子の、ナノ構造組成物中の亜鉛原子に対するモル比は、約０．１〜約０．５である。幾つかの実施形態では、ナノ構造組成物に結合されたフッ化物含有配位子又はフッ化物アニオン中のフッ素原子の、ナノ構造組成物中の亜鉛原子に対するモル比は、約０．３２である。
【００１８】
[0018]  幾つかの実施形態では、ナノ構造組成物は、溶媒をさらに含む。
【００１９】
[0019]  幾つかの実施形態では、溶媒は、ヘキサン、ヘプタン、オクタン、トルエン、クロロホルム及びＮ−メチルホルムアミドからなる群から選択される。
【００２０】
[0020]  幾つかの実施形態では、溶媒は、非極性溶媒である。
【００２１】
[0021]  幾つかの実施形態では、ナノ構造組成物は、界面活性剤をさらに含む。
【００２２】
[0022]  幾つかの実施形態では、界面活性剤は、酢酸テトラメチルアンモニウム、臭化ジオクタデシルジメチルアンモニウム、臭化ジヘキサデシルジメチルアンモニウム、臭化ジテトラデシルジメチルアンモニウム、臭化ジドデシルジメチルアンモニウム、臭化ジデシルジメチルアンモニウム、臭化ジオクチルジメチルアンモニウム、臭化ビス（エチルヘキシル）ジメチルアンモニウム、臭化オクタデシルトリメチルアンモニウム、臭化オレイルトリメチルアンモニウム、臭化ヘキサデシルトリメチルアンモニウム、臭化テトラデシルトリメチルアンモニウム、臭化ドデシルトリメチルアンモニウム、臭化デシルトリメチルアンモニウム、臭化オクチルトリメチルアンモニウム、臭化フェニルエチルトリメチルアンモニウム、臭化ベンジルトリメチルアンモニウム、臭化フェニルトリメチルアンモニウム、臭化ベンジルヘキサデシルジメチルアンモニウム、臭化ベンジルテトラデシルジメチルアンモニウム、臭化ベンジルドデシルジメチルアンモニウム、臭化ベンジルデシルジメチルアンモニウム、臭化ベンジルオクチルジメチルアンモニウム、臭化ベンジルトリブチルアンモニウム、臭化ベンジルトリエチルアンモニウム、臭化テトラブチルアンモニウム、臭化テトラプロピルアンモニウム、臭化ジイソプロピルジメチルアンモニウム、臭化テトラエチルアンモニウム、臭化テトラメチルアンモニウム、臭化テトラフェニルホスホニウム、臭化ジメチルジフェニルホスホニウム、臭化メチルトリフェノキシホスホニウム、臭化ヘキサデシルトリブチルホスホニウム、臭化オクチルトリブチルホスホニウム、臭化テトラデシルトリヘキシルホスホニウム、臭化テトラキス（ヒドロキシメチル）ホスホニウム、臭化テトラオクチルホスホニウム、臭化テトラブチルホスホニウム、臭化テトラメチルホスホニウム、臭化ドデシルアンモニウム、塩化ジオクタデシルジメチルアンモニウム、塩化ジヘキサデシルジメチルアンモニウム、塩化ジテトラデシルジメチルアンモニウム、塩化ジドデシルジメチルアンモニウム、塩化ジデシルジメチルアンモニウム、塩化ジオクチルジメチルアンモニウム、塩化ビス（エチルヘキシル）ジメチルアンモニウム、塩化オクタデシルトリメチルアンモニウム、塩化オレイルトリメチルアンモニウム、塩化ヘキサデシルトリメチルアンモニウム、塩化テトラデシルトリメチルアンモニウム、塩化ドデシルトリメチルアンモニウム、塩化デシルトリメチルアンモニウム、塩化オクチルトリメチルアンモニウム、塩化フェニルエチルトリメチルアンモニウム、塩化ベンジルトリメチルアンモニウム、塩化フェニルトリメチルアンモニウム、塩化ベンジルヘキサデシルジメチルアンモニウム、塩化ベンジルテトラデシルジメチルアンモニウム、塩化ベンジルドデシルジメチルアンモニウム、塩化ベンジルデシルジメチルアンモニウム、塩化ベンジルオクチルジメチルアンモニウム、塩化ベンジルトリブチルアンモニウム、塩化ベンジルトリエチルアンモニウム、塩化テトラブチルアンモニウム、塩化テトラプロピルアンモニウム、塩化ジイソプロピルジメチルアンモニウム、塩化テトラエチルアンモニウム、塩化テトラメチルアンモニウム、塩化テトラフェニルホスホニウム、塩化ジメチルジフェニルホスホニウム、���化メチルトリフェノキシホスホニウム、塩化ヘキサデシルトリブチルホスホニウム、塩化オクチルトリブチルホスホニウム、塩化テトラデシルトリヘキシルホスホニウム、塩化テトラキス（ヒドロキシメチル）ホスホニウム、塩化テトラオクチルホスホニウム、塩化テトラブチルホスホニウム、塩化テトラメチルホスホニウム及び塩化ドデシルアンモニウムからなる群から選択される。
【００２３】
[0023]  幾つかの実施形態では、ナノ構造組成物は、約６０％〜約９９％のフォトルミネッセンス量子収率を示す。幾つかの実施形態では、ナノ構造組成物は、約７０％〜約９０％のフォトルミネッセンス量子収率を示す。
【００２４】
[0024]  幾つかの実施形態では、ナノ構造組成物は、約６００ｎｍ〜約６５０ｎｍのフォトルミネッセンスピーク波長を示す。
【００２５】
[0025]  幾つかの実施形態では、ナノ構造組成物は、約５１０ｎｍ〜約５６０ｎｍのフォトルミネッセンスピーク波長を示す。
【００２６】
[0026]  幾つかの実施形態では、ナノ構造組成物は、約４２０ｎｍ〜約４７０ｎｍのフォトルミネッセンスピーク波長を示す。
【００２７】
[0027]  幾つかの実施形態では、フッ化物含有配位子は、テトラフルオロジンケート又はジクロロジフルオロジンケートの塩である。
【００２８】
[0028]  幾つかの実施形態では、フッ化物含有配位子は、テトラフルオロ亜鉛酸テトラブチルアンモニウム又はジクロロジフルオロ亜鉛酸テトラブチルアンモニウムである。
【００２９】
[0029]  幾つかの実施形態では、ナノ構造は、ＩｎＰを含むコアと、ＺｎＳｅを含む少なくとも１つのシェルと、ＺｎＳを含む少なくとも１つのシェルと、テトラフルオロジンケート又はジクロロジフルオロジンケートを含む少なくとも１つのフッ化物含有配位子とを含む。
【００３０】
[0030]  幾つかの実施形態では、ナノ構造は、量子ドットである。
【００３１】
[0031]  本発明は、ナノ構造組成物を製造する方法であって、（ａ）ナノ構造の少なくとも１つの集団を提供することと；（ｂ）少なくとも１つのフッ化物含有配位子をナノ構造と混合すること；又は（ｂ’）フッ化テトラアルキルアンモニウムを（ａ）のナノ構造と混合することを行って、ナノ構造組成物を製造することとを含む方法も提供する。
【００３２】
[0032]  幾つかの実施形態では、フッ化物含有配位子は、フルオロジンケート、テトラフルオロボレート及びヘキサフルオロホスフェートからなる群から選択される。
【００３３】
[0033]  幾つかの実施形態では、少なくとも１つのフッ化物含有配位子は、フルオロジンケートを含むアニオンと、金属イオンを含む無機カチオンとを含む。幾つかの実施形態では、無機カチオンは、カリウムイオンを含む。
【００３４】
[0034]  幾つかの実施形態では、方法は、（ｃ）少なくとも１つの有機カチオンを（ｂ）又は（ｂ’）のナノ構造と混合して、ナノ構造組成物を製造することをさらに含む。
【００３５】
[0035]  幾つかの実施形態では、（ｂ’）における混合は、フッ化テトラアルキルアンモニウムとのものであり、ここで、テトラアルキルアンモニウムは、ジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される。
【００３６】
[0036]  幾つかの実施形態では、有機カチオンは、テトラアルキルアンモニウム、アルキルホスホニウム、ホルムアミジニウム、グアニジニウム、イミダゾリウム及びピリジニウムからなる群から選択される。
【００３７】
[0037]  幾つかの実施形態では、有機カチオンは、テトラアルキルアンモニウムであり、且つジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される。
【００３８】
[0038]  幾つかの実施形態では、有機カチオンは、アルキルホスホニウムであり、且つテトラフェニルホスホニウム、ジメチルジフェニルホスホニウム、メチルトリフェノキシホスホニウム、ヘキサデシルトリブチルホスホニウム、オクチルトリブチルホスホニウム、テトラデシルトリヘキシルホスホニウム、テトラキス（ヒドロキシメチル）ホスホニウム、テトラオクチルホスホニウム、テトラブチルホスホニウム及びテトラメチルホスホニウムからなる群から選択される。
【００３９】
[0039]  幾つかの実施形態では、ナノ構造は、コア及び少なくとも１つのシェルを含む。
【００４０】
[0040]  幾つかの実施形態では、コアは、Ｓｉ、Ｇｅ、Ｓｎ、Ｓｅ、Ｔｅ、Ｂ、Ｃ、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、Ａｌ２ＯＣ又はそれらの組合せを含む。
【００４１】
[0041]  幾つかの実施形態では、コアは、ＩｎＰを含む。
【００４２】
[0042]  幾つかの実施形態では、ナノ構造は、２つのシェルを含む。
【００４３】
[0043]  幾つかの実施形態では、少なくとも１つのシェルは、ＣｄＳ、ＣｄＳｅ、ＣｄＯ、ＣｄＴｅ、ＺｎＳ、ＺｎＯ、ＺｎＳｅ、ＺｎＴｅ、ＭｇＴｅ、ＧａＡｓ、ＧａＳｂ、ＧａＮ、ＨｇＯ、ＨｇＳ、ＨｇＳｅ、ＨｇＴｅ、ＩｎＡｓ、ＩｎＳｂ、ＩｎＮ、ＡｌＡｓ、ＡｌＮ、ＡｌＳｂ、ＡｌＳ、ＰｂＳ、ＰｂＯ、ＰｂＳｅ、ＰｂＴｅ、ＭｇＯ、ＭｇＳ、ＭｇＳｅ、ＭｇＴｅ、ＣｕＣｌ、Ｇｅ、Ｓｉ又はそれらの合金を含む。
【００４４】
[0044]  幾つかの実施形態では、少なくとも１つのシェルは、ＺｎＳｅを含む。
【００４５】
[0045]  幾つかの実施形態では、少なくとも１つのシェルは、ＺｎＳを含む。
【００４６】
[0046]  幾つかの実施形態では、少なくとも１つのシェルは、ＺｎＳｅを含む第１のシェルと、ＺｎＳを含む第２のシェルとを含む。
【００４７】
[0047]  幾つかの実施形態では、ナノ構造組成物に結合されたフッ化物含有配位子又はフッ化物アニオン中のフッ素原子の、ナノ構造組成物中の亜鉛原子に対するモル比は、約０．１〜約０．５である。幾つかの実施形態では、ナノ構造組成物に結合されたフッ化物含有配位子又はフッ化物アニオン中のフッ素原子の、ナノ構造組成物中の亜鉛原子に対するモル比は、約０．３２である。
【００４８】
[0048]  幾つかの実施形態では、方法は、（ｄ）（ｃ）のナノ構造を非極性溶媒中に分散させることをさらに含む。幾つかの実施形態では、非極性溶媒は、ヘキサン、ヘプタン、オクタン、トルエン及びクロロホルムからなる群から選択される。
【００４９】
[0049]  幾つかの実施形態では、（ｂ）又は（ｂ’）における混合は、約１０℃〜約１００℃の温度におけるものである。
【００５０】
[0050]  幾つかの実施形態では、（ｃ）における混合は、約１０℃〜約１００℃の温度におけるものである。
【００５１】
[0051]  幾つかの実施形態では、フッ化物含有配位子は、テトラフルオロジンケート又はジクロロジフルオロジンケートの塩である。
【００５２】
[0052]  幾つかの実施形態では、フッ化物含有配位子は、テトラフルオロ亜鉛酸テトラブチルアンモニウム又はジクロロジフルオロ亜鉛酸テトラブチルアンモニウムである。
【００５３】
[0053]  本発明は、ナノ構造の少なくとも１つの集団を含む膜であって、ナノ構造は、（ａ）ナノ構造の少なくとも１つの集団であって、ナノ構造は、コア及び少なくとも１つのシェルを含む、ナノ構造の少なくとも１つの集団と；（ｂ）ナノ構造の表面に結合された少なくとも１つのフッ化物含有配位子；又は（ｂ’）ナノ構造の表面に結合されたフッ化物アニオンとを含む、膜も提供する。幾つかの実施形態では、フッ化物含有配位子は、フルオロジンケート、テトラフルオロボレート及びヘキサフルオロホスフェートからなる群から選択される。
【００５４】
[0054]  幾つかの実施形態では、膜は、少なくとも１つの有機樹脂をさらに含む。
【００５５】
[0055]  幾つかの実施形態では、膜は、ナノ構造の１〜５つの集団を含む。幾つかの実施形態では、膜は、ナノ構造の１つの集団を含む。
【００５６】
[0056]  幾つかの実施形態では、ナノ構造の少なくとも１つの集団は、Ｓｉ、Ｇｅ、Ｓｎ、Ｓｅ、Ｔｅ、Ｂ、Ｃ、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、Ａｌ２ＯＣ又はそれらの組合せを含む。
【００５７】
[0057]  幾つかの実施形態では、ナノ構造は、ＩｎＰのコアを含む。
【００５８】
[0058]  幾つかの実施形態では、ナノ構造は、少なくとも２つのシェルを含む。幾つかの実施形態では、ナノ構造は、２つのシェルを含む。
【００５９】
[0059]  幾つかの実施形態では、少なくとも１つのシェルは、ＣｄＳ、ＣｄＳｅ、ＣｄＯ、ＣｄＴｅ、ＺｎＳ、ＺｎＯ、ＺｎＳｅ、ＺｎＴｅ、ＭｇＴｅ、ＧａＡｓ、ＧａＳｂ、ＧａＮ、ＨｇＯ、ＨｇＳ、ＨｇＳｅ、ＨｇＴｅ、ＩｎＡｓ、ＩｎＳｂ、ＩｎＮ、ＡｌＡｓ、ＡｌＮ、ＡｌＳｂ、ＡｌＳ、ＰｂＳ、ＰｂＯ、ＰｂＳｅ、ＰｂＴｅ、ＭｇＯ、ＭｇＳ、ＭｇＳｅ、ＭｇＴｅ、ＣｕＣｌ、Ｇｅ、Ｓｉ又はそれらの合金を含む。
【００６０】
[0060]  幾つかの実施形態では、少なくとも１つのシェルは、ＺｎＳｅを含む。
【００６１】
[0061]  幾つかの実施形態では、少なくとも１つのシェルは、ＺｎＳを含む。
【００６２】
[0062]  幾つかの実施形態では、少なくとも１つのシェルは、ＺｎＳｅを含む第１のシェルと、ＺｎＳを含む第２のシェルとを含む。
【００６３】
[0063]  幾つかの実施形態では、少なくとも１つのフッ化物含有配位子は、フルオロジンケートを含むアニオンと、金属イオンを含むカチオンとを含む。幾つかの実施形態では、カチオンは、カリウムイオンを含む。
【００６４】
[0064]  幾つかの実施形態では、フッ化物含有配位子は、テトラフルオロジンケート又はジクロロジフルオロジンケートの塩である。
【００６５】
[0065]  幾つかの実施形態では、フッ化物含有配位子は、テトラブチルアンモニウム、テトラフルオロジンケート又はジクロロジフルオロ亜鉛酸テトラブチルアンモニウムである。
【００６６】
[0066]  幾つかの実施形態では、少なくとも１つのフッ化物含有配位子は、フルオロジンケートを含むアニオンと、テトラアルキルアンモニウム、アルキルホスホニウム、ホルムアミジニウム、グアニジニウム、イミダゾリウム及びピリジニウムからなる群から選択されるカチオンとを含む。
【００６７】
[0067]  幾つかの実施形態では、カチオンは、テトラアルキルアンモニウムであり、且つジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される。
【００６８】
[0068]  幾つかの実施形態では、カチオンは、アルキルホスホニウムであり、且つテトラフェニルホスホニウム、ジメチルジフェニルホスホニウム、メチルトリフェノキシホスホニウム、ヘキサデシルトリブチルホスホニウム、オクチルトリブチルホスホニウム、テトラデシルトリヘキシルホスホニウム、テトラキス（ヒドロキシメチル）ホスホニウム、テトラオクチルホスホニウム、テトラブチルホスホニウム及びテトラメチルホスホニウムからなる群から選択される。
【００６９】
[0069]  幾つかの実施形態では、ナノ構造膜における、ナノ構造組成物に結合されたフッ化物含有配位子又はフッ化物アニオン中のフッ素原子の、ナノ構造組成物中の亜鉛原子に対するモル比は、約０．１〜約０．５である。幾つかの実施形態では、ナノ構造膜における、ナノ構造組成物に結合されたフッ化物含有配位子又はフッ化物アニオン中のフッ素原子の、ナノ構造組成物中の亜鉛原子に対するモル比は、約０．３２である。
【００７０】
[0070]  幾つかの実施形態では、ナノ構造は、量子ドットである。
【００７１】
[0071]  幾つかの実施形態では、膜は、１〜５つの有機樹脂を含む。幾つかの実施形態では、膜は、１つの有機樹脂を含む。
【００７２】
[0072]  幾つかの実施形態では、少なくとも１つの有機樹脂は、熱硬化性樹脂又はＵＶ硬化性樹脂である。幾つかの実施形態では、少なくとも１つの有機樹脂は、ＵＶ硬化性樹脂である。
【００７３】
[0073]  本発明は、前述のいずれか１つの実施形態による膜を含む成形物品も提供する。
【００７４】
[0074]  幾つかの実施形態では、成形物品は、エレクトロルミネッセンスデバイスである。
【００７５】
[0075]  幾つかの実施形態では、エレクトロルミネッセンスデバイスは、発光ダイオード又は液晶ディスプレイである。
【００７６】
[0076]  幾つかの実施形態では、エレクトロルミネッセンスデバイスの最大外部量子効率（ＥＱＥ）は、約１．５％〜約１５％である。幾つかの実施形態では、エレクトロルミネッセンスデバイスの最大外部量子効率（ＥＱＥ）は、約５％である。
【００７７】
[0077]  幾つかの実施形態では、エレクトロルミネッセンスデバイスは、約１００秒〜約７００秒後に初期輝度の８０％に到達する。幾つかの実施形態では、エレクトロルミネッセンスデバイスは、６００秒後に初期輝度の８０％に到達する。
【００７８】
[0078]  幾つかの実施形態では、エレクトロルミネッセンスデバイスは、約６時間〜約１１時間後に初期輝度の５０％に到達する。幾つかの実施形態では、エレクトロルミネッセンスデバイスは、約１０時間後に初期輝度の５０％に到達する。
【図面の簡単な説明】
【００７９】
【図１】[0079]カルボキシレートでキャップされたナノ構造から、テトラアルキルアンモニウム対イオンを有するテトラフルオロジンケートでキャップされたナノ構造への配位子交換手順を示すフローチャートである（ＮＭＦ：Ｎ−メチルホルムアミド；ＯＡ：オレイン酸；ＤＤＡ＋：ジドデシルジメチルアンモニウム；ＴＢＡ＋：テトラブチルアンモニウム）。
【図２】[0080]単座及び多座配位モードによるテトラフルオロジンケートのナノ構造表面への配位結合の概略図である。
【図３】[0081]オレエートでキャップされたナノ構造；テトラクロロジンケート及びカリウム対イオンでキャップされたナノ構造；並びにテトラクロロジンケート及びジドデシルジメチルアンモニウム対イオンでキャップされたナノ構造の赤外スペクトルを示す。
【図４】[0082]オレエートでキャップされたナノ構造；並びにフルオロジンケート配位子及びジドデシルジメチルアンモニウム対イオンでキャップされたナノ構造の１Ｈ  ＮＭＲスペクトルを示す。挿入図は、アルキレン領域の拡大図を示す。
【図５】[0083]交換されていないナノ構造と比較した、ＴＢＡ２ＺｎＦ４で交換された青色ＺｎＳｅ／ＺｎＳナノ構造のＸＰＳスペクトル（Ｆ  １ｓ領域）を示す。
【図６】[0084]カルボキシレートでキャップされたナノ構造からフッ化物でキャップされたナノ構造への配位子交換手順を示すフローチャートである（ＴＢＡＦ：フッ化テトラブチルアンモニウム；ＯＡ：オレイン酸；ＤＤＡ＋：ジドデシルジメチルアンモニウム；ＴＢＡ＋：テトラブチルアンモニウム；ＴＨＦ：テトラヒドロフラン）。
【図７】[0085]有機（交換前）配位子を有する量子ドット並びにカルボキシレート（オレエート）の多くが除去されたことが示される無機（ＺｎＦ２配位子で交換後及びＴＢＡＦ配位子で交換後の）配位子を有する量子ドット、特に３２０℃〜４８０℃の温度範囲における分解による無機配位子を有する量子ドットの熱重量分析を示す。
【図８】[0086]ＺｎＦ２配位子交換及びＴＢＡＦ配位子交換後の配位子交換された量子ドットの薄膜の高さプロファイル及び平均厚さを示す。ＺｎＦ２配位子交換後の量子ドットは、量子ドットの凝集体が形成されるため、はるかに多くのスパイクを示し、粗さが増加している。
【図９】[0087]ＺｎＦ２配位子交換及びＴＢＡＦ配位子交換後の量子ドットを用いて作製したエレクトロルミネッセンスデバイスの輝度に対する効率を示すグラフである。図９中に示されるように、ＴＢＡＦ配位子交換後の量子ドットは、改善された輝度及び効率を示す。
【発明を実施するための形態】
【００８０】
定義
[0088]  他に定義されているのでなければ、本明細書において使用されるすべての技術用語及び科学用語は、本発明が関連する技術分野の当業者によって一般に理解されている意味と同じ意味を有する。以下の定義は、当技術分野における定義を補うものであり、本出願が対象とされ、あらゆる関連又は非関連の場合、例えばあらゆる共同所有される特許又は出願に帰属するものではない。本明細書に記載のものと類似又は同等のあらゆる方法及び材料を本発明の試験の実施に使用できるが、好ましい材料及び方法が本明細書に記載される。したがって、本明細書に使用される用語は、特定の実施形態について記述することのみを目的としており、限定を意図するものではない。
【００８１】
[0089]  本明細書及び添付の請求項において使用される場合、文脈が明確に他のことを示すのでなければ、単数形の「１つの（a）」、「１つの（an）」及び「その」は、複数の指示対象を含む。したがって、例えば、「１つのナノ構造」への言及は、複数のそのようなナノ構造を含むなどである。
【００８２】
[0090]  本明細書において使用される場合、「約」という用語は、特定の量の値がその値の±１０％だけ変動することを示す。例えば、「約１００ｎｍ」は、９０ｎｍ〜１１０ｎｍ（両端の値を含む）のサイズの範囲を含む。
【００８３】
[0091]  「ナノ構造」は、約５００ｎｍ未満の寸法の少なくとも１つの領域又は特性寸法を有する構造である。幾つかの実施形態では、ナノ構造は、約２００ｎｍ未満、約１００ｎｍ未満、約５０ｎｍ未満、約２０ｎｍ未満又は約１０ｎｍ未満の寸法を有する。典型的には、この領域又は特性寸法は、その構造の最短軸に沿って存在する。このような構造の例としては、ナノワイヤ、ナノロッド、ナノチューブ、分岐ナノ構造、ナノテトラポッド、トリポッド、バイポッド、ナノ結晶、ナノドット、量子ドット、ナノ粒子などが挙げられる。ナノ構造は、例えば、実質的に結晶、実質的に単結晶、多結晶、非晶質又はそれらの組合せであり得る。幾つかの実施形態では、ナノ構造の３つの寸法のそれぞれは、約５００ｎｍ未満、約２００ｎｍ未満、約１００ｎｍ未満、約５０ｎｍ未満、約２０ｎｍ未満又は約１０ｎｍ未満の寸法を有する。
【００８４】
[0092]  ナノ構造に関連して使用される場合、「ヘテロ構造」という用語は、少なくとも２つの異なる及び／又は区別可能な材料の種類を特徴とするナノ構造を意味する。典型的には、ナノ構造の１つの領域が第１の材料の種類を含む一方、ナノ構造の第２の領域が第２の材料の種類を含む。ある実施形態では、ナノ構造は、第１の材料のコアと、第２（又は第３など）の材料の少なくとも１つのシェルとを含み、異なる材料の種類は、例えば、ナノワイヤの長軸、分岐ナノワイヤのアームの長軸又はナノ結晶の中央の周囲に半径方向に分布する。シェルは、隣接する材料を、完全である必要はないが覆うことができることでシェルと見なすことができるか、又はナノ構造に関してヘテロ構造と見なすことができ；例えば、ある材料のコアが第２の材料の小さい島で覆われることを特徴とするナノ結晶は、ヘテロ構造である。別の実施形態では、異なる材料の種類は、ナノ構造中の異なる領域に分布し；例えば、ナノワイヤの主（長）軸に沿って又は分岐ナノワイヤのアームの長軸に沿って分布する。ヘテロ構造中の異なる領域は、完全に異なる材料を含むことができるか、又は異なる領域は、異なるドーパント若しくは異なる濃度の同じドーパントを有するベース材料（例えば、シリコン）を含むことができる。
【００８５】
[0093]  本明細書において使用される場合、ナノ構造の「直径」は、ナノ構造の第１の軸に対して垂直の断面の直径を意味し、ここで、第１の軸は、第２及び第３の軸（第２及び第３の軸は、長さが互いにほぼ同じの２つの軸である）に対して長さの差が最大となる。第１の軸は、必ずしもナノ構造の最長軸ではなく；例えば、ディスク型のナノ構造の場合、断面は、ディスクの短い長手方向軸に対して垂直の実質的に円形の断面である。断面が円形でない場合、直径は、その断面の主軸と短軸との平均である。ナノワイヤなどの細長い、すなわち高アスペクト比のナノ構造の場合、直径は、ナノワイヤの最長軸に対して垂直の断面にわたって測定される。球形のナノ構造の場合、直径は、球の中心を通って一方の側から他方の側まで測定される。
【００８６】
[0094]  ナノ構造に関して使用される場合、「結晶性」又は「実質的に結晶性」という用語は、ナノ構造が典型的にはその構造の１つ以上の寸法にわたって長距離秩序を示すことを意味する。単結晶の秩序は、結晶の境界を超えて延在することができないため、「長距離秩序」という用語は、特定のナノ構造の絶対サイズによって決定されることを当業者は理解するであろう。この場合、「長距離秩序」は、ナノ構造の寸法の少なくとも大部分にわたる実質的な秩序を意味する。幾つかの場合、ナノ構造は、酸化物若しくは他のコーティングを有することができるか、又はコア及び少なくとも１つのシェルから構成され得る。このような場合、酸化物、シェル又は他のコーティングは、このような秩序を示す必要はない（例えば、非晶質、多結晶又はその他であり得る）ことが理解されるであろう。このような場合、「結晶性」、「実質的に結晶性」、「実質的に単結晶性」又は「単結晶性」という語句は、ナノ構造の中心コアを意味する（コーティング層又はシェルは除外される）。構造が実質的な長距離秩序（例えば、ナノ構造又はそのコアの少なくとも１つの軸の長さの少なくとも約８０％にわたる秩序）を示すのであれば、本明細書において使用される場合、「結晶性」又は「実質的に結晶性」という用語は、種々の瑕疵、積層欠陥、原子置換などを含む構造も含むことが意図される。さらに、コアとナノ構造の外部との間、又はコアと隣接シェルとの間、又はシェルと第２の隣接シェルとの間の界面は、非結晶領域を含むことができ、さらに非晶質であり得ることが理解されるであろう。これは、ナノ構造が本明細書における定義の結晶性又は実質的に結晶性であることを妨げるものではない。
【００８７】
[0095]  ナノ構造に関して使用される場合、「単結晶性」という用語は、ナノ構造が実質的に結晶性であり、実質的に単結晶を含むことを示す。コアと１つ以上のシェルとを含むナノ構造ヘテロ構造に関して使用される場合、「単結晶」は、コアが実質的に結晶性であり、実質的に単結晶を含むことを示す。
【００８８】
[0096]  「ナノ結晶」は、実質的に単結晶性のナノ構造である。したがって、ナノ結晶は、約５００ｎｍ未満の寸法の少なくとも１つの領域又は特性寸法を有する。幾つかの実施形態では、ナノ結晶は、約２００ｎｍ未満、約１００ｎｍ未満、約５０ｎｍ未満、約２０ｎｍ未満又は約１０ｎｍ未満の寸法を有する。「ナノ結晶」という用語は、種々の瑕疵、積層欠陥、原子置換などを含む実質的に単結晶性のナノ構造並びにそのような瑕疵、欠陥及び置換を有さない実質的に単結晶性のナノ構造を含むことが意図される。コア及び１つ以上のシェルを含むナノ結晶ヘテロ構造の場合、ナノ結晶のコアは、典型的には、実質的に単結晶性であるが、シェルは、そうである必要はない。幾つかの実施形態では、ナノ結晶の３つの寸法のそれぞれは、約５００ｎｍ未満、約２００ｎｍ未満、約１００ｎｍ未満、約５０ｎｍ未満、約２０ｎｍ未満又は約１０ｎｍ未満の寸法を有する。
【００８９】
[0097]  「量子ドット」（又は「ドット」）という用語は、量子閉じ込め又は励起子閉じ込めを示すナノ結晶を意味する。量子ドットは、材料特性が実質的に均一であり得るか、又はある実施形態では不均一であり得、例えばコア及び少なくとも１つのシェルを含み得る。量子ドットの光学的性質は、それらの粒度、化学組成及び／又は表面組成の影響を受けることがあり、当技術分野において利用可能である適切な光学的試験によって決定することができる。ナノ結晶のサイズを例えば約１ｎｍ〜約１５ｎｍの範囲内に調節できると、全光学スペクトルの光電子放出範囲が可能となり、演色の自由度を高めることができる。
【００９０】
[0098]  本明細書において使用される場合、用語「単層」は、関連の格子面間の最短距離として、シェル材料のバルク結晶構造から誘導されるシェル厚さの測定単位である。例として、立方格子構造の場合、１つの単層の厚さは、［１１１］方向の隣接格子面間の距離として求められる。例として、立方晶ＺｎＳｅの１つの単層は、０．３２８ｎｍに対応し、立方晶ＺｎＳの１つの単層は、０．３１ｎｍの厚さに対応する。合金材料の単層の厚さは、ベガードの法則によって合金組成から求めることができる。
【００９１】
[0099]  本明細書において使用される場合、「シェル」という用語は、コア上又は以前に堆積された同じ若しくは異なる組成のシェル上に堆積される材料であって、シェル材料の１回の堆積行為によって得られる材料を意味する。厳密なシェル厚さは、材料並びに前駆体投入量及び変換率によって左右され、ナノメートル又は単層の単位で報告することができる。本明細書において使用される場合、「目標シェル厚さ」は、必要な前駆体量の計算のために使用される意図されるシェル厚さを意味する。本明細書において使用される場合、「実際のシェル厚さ」は、合成後にシェル材料の実際に堆積された量を意味し、当技術分野において周知の方法によって測定することができる。例として、実際のシェル厚さは、シェル合成の前後のナノ結晶の透過型電子顕微鏡（ＴＥＭ）画像から求められる粒径を比較することによって測定することができる。
【００９２】
[0100]  本明細書において使用される場合、用語「層」は、コア上又は以前に堆積された層上に堆積される材料であって、コア又はシェル材料の１回の堆積行為から得られる材料を意味する。層の厳密な厚さは、材料によって左右される。例えば、ＺｎＳｅ層は、約０．３２８ｎｍの厚さを有することができ、ＺｎＳ層は、約０．３１ｎｍの厚さを有することができる。
【００９３】
[0101]  「配位子」は、例えば、ナノ構造の表面との共有結合性相互作用、イオン相互作用、ファンデルワールス相互作用又は他の分子相互作用により、ナノ構造の１つ以上の面と（弱く又は強くのいずれかで）相互作用可能な分子である。
【００９４】
[0102]  「フォトルミネッセンス量子収率」は、例えば、ナノ構造又はナノ構造の集団による、放出されるフォトンの吸収されるフォトンに対する比である。当技術分野において周知のように、量子収率は、典型的には、量子収率値が既知の十分に特性決定された標準試料を用いる比較方法によって求められる。
【００９５】
[0103]  「ピーク発光波長」（ＰＷＬ）は、光源の放射発光スペクトルがその最大に到達する波長である。
【００９６】
[0104]  本明細書において使用される場合、「半値全幅」（ＦＷＨＭ）という用語は、量子ドットのサイズ分布の尺度の１つである。量子ドットの発光スペクトルは、一般にガウス曲線の形状を有する。ガウス曲線の幅は、ＦＷＨＭとして定義され、これによって粒子のサイズ分布の見解が得られる。より小さいＦＷＨＭは、より狭い量子ドットナノ結晶サイズ分布に対応する。ＦＷＨＭは、発光波長極大にも依存する。
【００９７】
[0105]  本明細書において使用される場合、「外部量子効率」（ＥＱＥ）という用語は、発光ダイオードから放出されるフォトン数の、デバイスを通過する電子数に対する比である。ＥＱＥにより、どの程度効率的に発光ダイオードが電子をフォトンに変換し、それらを放出できるかが評価される。ＥＱＥは、式：
ＥＱＥ＝［注入効率］×［固体量子収率］×［抽出効率］
を用いて測定することができ、式中、
注入効率＝デバイスを通過して活性領域中に注入される電子の比率であり；
固体量子収率＝放射性であり、したがってフォトンを生成する、活性領域中の全電子−正孔再結合の比率であり；
抽出効率＝活性領域中で生成されデバイスから放出されるフォトンの比率である。
【００９８】
[0106]  本明細書において使用される場合、「安定」という用語は、内部反応によるか又は空気、熱、光、圧力、他の自然条件、電圧、電流、輝度若しくは他の動作条件の作用による変化又は分解に対して抵抗性である混合物又は組成物を意味する。ナノ構造組成物のコロイド安定性は、ナノ構造の少なくとも１つの集団を少なくとも１つの溶媒と混合した後にピーク吸収波長を測定することによって求めることができる。ピーク吸収波長は、ナノ構造組成物にＵＶ又は青色（４５０ｎｍ）光を照射し、分光計で出力を測定することによって測定することができる。この吸収スペクトルを元のナノ構造組成物の吸収と比較する。ピーク吸収波長の５ｎｍを超えるシフトがなければ、コロイドナノ構造組成物は、安定である。
【００９９】
[0107]  他に明確に示されるのでなければ、本明細書で列挙される範囲は、両端の値を含む。
【０１００】
[0108]  多数のさらなる用語が本明細書において定義されるか又は他の方法で特徴付けられる。
【０１０１】
[0109]  前述のように、幅広い電気化学窓を有するか又は可逆的な電気化学を示すナノ構造組成物の製造が必要とされている。無機配位子を用いてナノ構造を不動態化する方法が本明細書に開示される。この方法は、合成後の配位子交換手順により、量子ドット上の本来の有機配位子を無機ハロメタレート配位子と交換することを含む。これにより、ナノ構造−配位子複合体の電気化学的安定性が改善されるため、エレクトロルミネッセンスデバイスの稼働寿命が長くなる。
【０１０２】
ナノ構造組成物
[0110]  幾つかの実施形態では、本開示は、
（ａ）ナノ構造の少なくとも１つの集団と；
（ｂ）ナノ構造の表面に結合された少なくとも１つのフッ化物含有配位子であって、フルオロジンケート、テトラフルオロボレート及びヘキサフルオロホスフェートからなる群から選択される、少なくとも１つのフッ化物含有配位子と
を含むナノ構造組成物を提供する。
【０１０３】
[0111]  幾つかの実施形態では、本開示は、
（ａ）ナノ構造の少なくとも１つの集団と；
（ｂ）ナノ構造の表面に結合されたフッ化物アニオンと
を含むナノ構造組成物を提供する。
【０１０４】
[0112]  幾つかの実施形態では、ナノ構造は、コア及び少なくとも１つのシェルを含む。
【０１０５】
[0113]  幾つかの実施形態では、ナノ構造は、量子ドットである。
【０１０６】
ナノ構造膜
[0114]  幾つかの実施形態では、本開示は、ナノ構造の少なくとも１つの集団を含むナノ構造膜であって、ナノ構造は、
（ａ）ナノ構造の少なくとも１つの集団であって、ナノ構造は、コア及び少なくとも１つのシェルを含む、ナノ構造の少なくとも１つの集団と；
（ｂ）ナノ構造の表面に結合された少なくとも１つのフッ化物含有配位子であって、フルオロジンケート、テトラフルオロボレート及びヘキサフルオロホスフェートからなる群から選択される、少なくとも１つのフッ化物含有配位子と
を含む、ナノ構造膜を提供する。
【０１０７】
[0115]  幾つかの実施形態では、本開示は、ナノ構造の少なくとも１つの集団を含むナノ構造膜であって、ナノ構造は、
（ａ）ナノ構造の少なくとも１つの集団であって、ナノ構造は、コア及び少なくとも１つのシェルを含む、ナノ構造の少なくとも１つの集団と；
（ｂ）ナノ構造の表面に結合されたフッ化物アニオンと
を含む、ナノ構造膜を提供する。
【０１０８】
[0116]  幾つかの実施形態では、少なくとも１つの有機樹脂をさらに含むナノ構造膜である。
【０１０９】
[0117]  幾つかの実施形態では、ナノ構造は、量子ドットである。
【０１１０】
ナノ構造成形物品
[0118]  幾つかの実施形態では、本開示は、ナノ構造膜を含む成形物品を提供する。
【０１１１】
[0119]  幾つかの実施形態では、
（ａ）第１の障壁層と；
（ｂ）第２の障壁層と；
（ｃ）第１の障壁層と第２の障壁層との間の発光層と
を含む成形物品であって、発光層は、ナノ構造の少なくとも１つの集団を含むナノ構造の集団と；ナノ構造の表面に結合された少なくとも１つのフッ化物含有配位子とを含み；フッ化物含有配位子は、フルオロジンケート、テトラフルオロボレート及びヘキサフルオロホスフェートからなる群から選択される、成形物品である。
【０１１２】
[0120]  幾つかの実施形態では、
（ａ）第１の障壁層と；
（ｂ）第２の障壁層と；
（ｃ）第１の障壁層と第２の障壁層との間の発光層と
を含む成形物品であって、発光層は、ナノ構造の少なくとも１つの集団を含むナノ構造の集団と、ナノ構造の表面に結合されたフッ化物アニオンとを含む、成形物品である。
【０１１３】
[0121]  幾つかの実施形態では、ナノ構造は、量子ドットである。
【０１１４】
[0122]  幾つかの実施形態では、成形物品は、エレクトロルミネッセンスデバイスである。幾つかの実施形態では、成形物品は、発光ダイオードである。幾つかの実施形態では、成形物品は、液晶ディスプレイである。
【０１１５】
コアナノ構造
[0123]  種々のナノ構造のコロイド合成方法は、当技術分野において周知である。このような方法としては、ナノ構造成長、例えば結果として得られるナノ構造のサイズ及び／又は形状の分布を制御するためにナノ構造の成長を制御する技術が挙げられる。
【０１１６】
[0124]  典型的なコロイド合成では、半導体ナノ構造は、熱分解させる前駆体を熱溶液（例えば、熱溶媒及び／又は界面活性剤）中に迅速に注入することによって形成される。複数の前駆体は、同時に又は逐次的に注入することができる。これらの前駆体は、急速に反応して核を形成する。典型的には、注入／核形成温度よりも低い成長温度において核にモノマーを添加することにより、ナノ構造の成長が起こる。
【０１１７】
[0125]  配位子は、ナノ構造の表面と相互作用する。成長温度において、ナノ構造表面からの配位子の急速な吸着及び脱着が起こることでナノ構造の原子の添加及び／又は除去を行うことができ、同時に、成長するナノ構造の凝集が抑制される。一般に、ナノ構造表面に弱く配位する配位子により、ナノ構造の迅速な成長が可能となる一方、ナノ構造表面により強く結合する配位子では、ナノ構造の成長がより遅くなる。配位子は、１つ（又はそれを超える）前駆体と相互作用して、ナノ構造の成長を減速させることもある。
【０１１８】
[0126]  １つの配位子の存在下でのナノ構造の成長では、典型的には球形のナノ構造が得られる。しかし、２つ以上の配位子の混合物を使用すると、例えば２つの（又はそれを超える）配位子が成長するナノ構造の別々の結晶面に別々に吸着する場合、非球形のナノ構造を形成できるように成長を制御することができる。
【０１１９】
[0127]  このように多数の要因がナノ構造の成長に影響を与えることが知られており、これらを独立して又は組み合わせて操作することにより、結果として得られるナノ構造のサイズ及び／又は形状の分布を制御することができる。このようなものとしては、例えば、温度（核形成及び／又は成長）、前駆体の組成、時間に依存する前駆体濃度、互いの前駆体の比率、界面活性剤の組成、界面活性剤の数並びに互いの界面活性剤の比率及び／又は界面活性剤と前駆体との比率が挙げられる。
【０１２０】
[0128]  幾つかの実施形態では、ナノ構造は、カドミウムフリーである。本明細書において使用される場合、「カドミウムフリー」という用語は、ナノ構造が１００重量ｐｐｍ未満のカドミウムを含むことが意図される。有害物質使用制限（ＲｏＨＳ）遵守の規定では、均一な前駆体原材料中のカドミウムが０．０１重量％（１００重量ｐｐｍ）以下となるべきことが要求される。本発明のＣｄフリーナノ構造中のカドミウムレベルは、前駆体材料中の微量金属濃度によって制限される。Ｃｄフリーナノ構造の前駆体材料中の微量金属（カドミウムを含む）濃度は、誘導結合プラズマ質量分析（ＩＣＰ−ＭＳ）分析によって測定することができ、十億分率（ｐｐｂ）レベルで存在する。幾つかの実施形態では、「カドミウムフリー」であるナノ構造は、約５０ｐｐｍ未満、約２０ｐｐｍ未満、約１０ｐｐｍ未満又は約１ｐｐｍ未満のカドミウムを含む。
【０１２１】
[0129]  幾つかの実施形態では、コアは、Ｓｉ、Ｇｅ、Ｓｎ、Ｓｅ、Ｔｅ、Ｂ、Ｃ、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、Ａｌ２ＯＣ又はそれらの組合せを含む。
【０１２２】
[0130]  幾つかの実施形態では、コアは、ＩＩＩ−Ｖ族ナノ構造である。幾つかの実施形態では、コアは、ＢＮ、ＢＰ、ＢＡｓ、ＢＳｂ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ及びＩｎＳｂからなる群から選択されるＩＩＩ−Ｖ族ナノ結晶である。幾つかの実施形態では、コアは、ＩｎＰナノ結晶である。
【０１２３】
[0131]  ＩＩＩ−Ｖ族ナノ構造の合成は、米国特許第５，５０５，９２８号、米国特許第６，３０６，７３６号、米国特許第６，５７６，２９１号、米国特許第６，７８８，４５３号、米国特許第６，８２１，３３７号、米国特許第７，１３８，０９８号、米国特許第７，５５７，０２８号、米国特許第８，０６２，９６７号、米国特許第７，６４５，３９７号及び米国特許第８，２８２，４１２号並びに米国特許出願公開第２０１５／２３６１９５号に記載されている。ＩＩＩ−Ｖ族ナノ構造の合成は、Wells, R.L., et al.,“The use of tris(trimethylsilyl)arsine to prepare gallium arsenide and indium arsenide,”Chem. Mater. 1:4-6 (1989)及びGuzelian, A.A., et al.,“Colloidal chemical synthesis and characterization of InAs nanocrystal quantum dots,”Appl. Phys. Lett. 69: 1432-1434 (1996)にも記載されている
【０１２４】
[0132]  ＩｎＰ系ナノ構造の合成は、例えば、Xie, R., et al.,“Colloidal InP nanocrystals as efficient emitters covering blue to near-infrared,”J. Am. Chem. Soc. 129:15432-15433 (2007)；Micic, O.I., et al.,“Core-shell quantum dots of lattice-matched ZnCdSe2 shells on InP cores: Experiment and theory,”J. Phys. Chem. B 104:12149-12156 (2000)；Liu, Z., et al.,“Coreduction colloidal synthesis of III-V nanocrystals: The case of InP,”Angew. Chem. Int. Ed. Engl. 47:3540-3542 (2008)；Li, L. et al.,“Economic synthesis of high quality InP nanocrystals using calcium phosphide as the phosphorus precursor,”Chem. Mater. 20:2621-2623 (2008)；D. Battaglia and X. Peng,“Formation of high quality InP and InAs nanocrystals in a noncoordinating solvent,”Nano Letters 2:1027-1030 (2002)；Kim, S., et al.,“Highly luminescent InP/GaP/ZnS nanocrystals and their application to white light-emitting diodes,”J. Am. Chem. Soc. 134:3804-3809 (2012)；Nann, T., et al.,“Water splitting by visible light: A nanophotocathode for hydrogen production,”Angew. Chem. Int. Ed. 49:1574-1577 (2010)；Borchert, H., et al.,“Investigation of ZnS passivated InP nanocrystals by XPS,”Nano Letters 2:151-154 (2002)；L. Li and P. Reiss,“One-pot synthesis of highly luminescent InP/ZnS nanocrystals without precursor injection,”J. Am. Chem. Soc. 130:11588-11589 (2008)；Hussain, S., et al.“One-pot fabrication of high-quality InP/ZnS (core/shell) quantum dots and their application to cellular imaging,”Chemphyschem. 10:1466-1470 (2009)；Xu, S., et al.,“Rapid synthesis of high-quality InP nanocrystals,”J. Am. Chem. Soc. 128:1054-1055 (2006)；Micic, O.I., et al.,“Size-dependent spectroscopy of InP quantum dots,”J. Phys. Chem. B 101:4904-4912 (1997)；Haubold, S., et al.,“Strongly luminescent InP/ZnS core-shell nanoparticles,”Chemphyschem. 5:331-334 (2001)；CrosGagneux, A., et al.,“Surface chemistry of InP quantum dots: A comprehensive study,”J. Am. Chem. Soc. 132:18147-18157 (2010)；Micic, O.I., et al.,“Synthesis and characterization of InP, GaP, and GaInP2 quantum dots,”J. Phys. Chem. 99:7754-7759 (1995)；Guzelian, A.A., et al.,“Synthesis of size-selected, surface-passivated InP nanocrystals,”J. Phys. Chem. 100:7212-7219 (1996)；Lucey, D.W., et al.,“Monodispersed InP quantum dots prepared by colloidal chemistry in a non-coordinating solvent,”Chem. Mater. 17:3754-3762 (2005)；Lim, J., et al.,“InP@ZnSeS, core@composition gradient shell quantum dots with enhanced stability,”Chem. Mater. 23:4459-4463 (2011)；及びZan, F., et al.,“Experimental studies on blinking behavior of single InP/ZnS quantum dots: Effects of synthetic conditions and UV irradiation,”J. Phys. Chem. C 116:394-3950 (2012)に記載されている。しかし、このような努力による高い量子収率のＩｎＰナノ構造の製造における成功は、ごく限定的であった。
【０１２５】
[0133]  幾つかの実施形態では、コアは、ドープされる。幾つかの実施形態では、ナノ結晶コアのドーパントは、１つ以上の遷移金属などの金属を含む。幾つかの実施形態では、ドーパントは、Ｔｉ、Ｚｒ、Ｈｆ、Ｖ、Ｎｂ、Ｔａ、Ｃｒ、Ｍｏ、Ｗ、Ｍｎ、Ｔｃ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ及びそれらの組合せからなる群から選択される遷移金属である。幾つかの実施形態では、ドーパントは、非金属を含む。幾つかの実施形態では、ドーパントは、ＺｎＳ、ＺｎＳｅ、ＺｎＴｅ、ＣｄＳｅ、ＣｄＳ、ＣｄＴｅ、ＨｇＳ、ＨｇＳｅ、ＨｇＴｅ、ＣｕＩｎＳ２、ＣｕＩｎＳｅ２、ＡｌＮ、ＡｌＰ、ＡｌＡｓ、ＧａＮ、ＧａＰ又はＧａＡｓである。
【０１２６】
[0134]  幾つかの実施形態では、コアは、ＺｎＯ、ＺｎＳｅ、ＺｎＳ、ＺｎＴｅ、ＣｄＯ、ＣｄＳｅ、ＣｄＳ、ＣｄＴｅ、ＨｇＯ、ＨｇＳｅ、ＨｇＳ及びＨｇＴｅからなる群から選択されるＩＩ−ＶＩ族ナノ結晶である。幾つかの実施形態では、コアは、ＺｎＳｅ、ＺｎＳ、ＣｄＳｅ及びＣｄＳからなる群から選択されるナノ結晶である。ＩＩ−ＶＩ族ナノ構造の合成は、米国特許第６，２２５，１９８号、米国特許第６，３２２，９０１号、米国特許第６，２０７，２２９号、米国特許第６，６０７，８２９号、米国特許第７，０６０，２４３号、米国特許第７，３７４，８２４号、米国特許第６，８６１，１５５号、米国特許第７，１２５，６０５号、米国特許第７，５６６，４７６号、米国特許第８，１５８，１９３号及び米国特許第８，１０１，２３４号並びに米国特許出願公開第２０１１／０２６２７５２号及び米国特許出願公開第２０１１／０２６３０６２号に記載されている。
【０１２７】
[0135]  ＣｄＳｅ及びＣｄＳ量子ドットなどのＩＩ−ＶＩ族ナノ構造は、望ましいルミネッセンス挙動を示すことができるが、カドミウムの毒性等の問題のため、そのようなナノ構造を使用できる用途が限定される。したがって、好都合なルミネッセンス特性を示す毒性のより低い代替物が非常に望ましい。一般に、ＩＩＩ−Ｖ族ナノ構造、特にＩｎＰ系ナノ構造は、それらの適合性の発光範囲のため、カドミウム系材料の最もよく知られた代替品である。
【０１２８】
[0136]  幾つかの実施形態では、コアは、シェルを堆積する前に精製される。幾つかの実施形態では、コア溶液から沈殿物を除去するためにコアの濾過が行われる。
【０１２９】
[0137]  幾つかの実施形態では、シェルを堆積する前にコアの酸エッチングステップが行われる。
【０１３０】
[0138]  幾つかの実施形態では、コアの直径は、量子閉じ込めを用いて決定される。量子ドットなどのゼロ次元のナノ微結晶における量子閉じ込めは、微結晶境界内の電子の空間的閉じ込めによって生じる。材料の直径が波動関数のドブロイ波長と同じ大きさになると、量子閉じ込めを観察することができる。ナノ粒子の電子的及び光学的性質は、バルク材料のそれらの性質から実質的に逸脱している。閉じ込め寸法が粒子の波長よりも大きい場合、粒子は、自由であるかのように振る舞う。この状態中、バンドギャップは、連続エネルギー状態のため、元のエネルギーのままとなる。しかし、閉じ込め寸法が短くなり、典型的にはナノスケールのある限度に到達すると、エネルギースペクトルが離散的になる。結果として、バンドギャップは、サイズ依存性になる。サイズは、当技術分野において周知のように、例えば透過型電子顕微鏡法及び／又は物理的モデル化を用いて求めることができる。幾つかの実施形態では、コアナノ構造の直径は、約１ｎｍ〜約９ｎｍ、約１ｎｍ〜約８ｎｍ、約１ｎｍ〜約７ｎｍ、約１ｎｍ〜約６ｎｍ、約１ｎｍ〜約５ｎｍ、約１ｎｍ〜約４ｎｍ、約１ｎｍ〜約３ｎｍ、約１ｎｍ〜約２ｎｍ、約２ｎｍ〜約９ｎｍ、約２ｎｍ〜約８ｎｍ、約２ｎｍ〜約７ｎｍ、約２ｎｍ〜約６ｎｍ、約２ｎｍ〜約５ｎｍ、約２ｎｍ〜約４ｎｍ、約２ｎｍ〜約３ｎｍ、約３ｎｍ〜約９ｎｍ、約３ｎｍ〜約８ｎｍ、約３ｎｍ〜約７ｎｍ、約３ｎｍ〜約６ｎｍ、約３ｎｍ〜約５ｎｍ、約３ｎｍ〜約４ｎｍ、約４ｎｍ〜約９ｎｍ、約４ｎｍ〜約８ｎｍ、約４ｎｍ〜約７ｎｍ、約４ｎｍ〜約６ｎｍ、約４ｎｍ〜約５ｎｍ、約５ｎｍ〜約９ｎｍ、約５ｎｍ〜約８ｎｍ、約５ｎｍ〜約７ｎｍ、約５ｎｍ〜約６ｎｍ、約６ｎｍ〜約９ｎｍ、約６ｎｍ〜約８ｎｍ、約６ｎｍ〜約７ｎｍ、約７ｎｍ〜約９ｎｍ、約７ｎｍ〜約８ｎｍ又は約８ｎｍ〜約９ｎｍである。幾つかの実施形態では、コアナノ構造の直径は、約７ｎｍである。
【０１３１】
シェル層
[0139]  幾つかの実施形態では、本開示のナノ構造は、コア及び少なくとも１つのシェルを含む。幾つかの実施形態では、ナノ構造は、コア及び少なくとも２つシェルを含む。幾つかの実施形態では、ナノ構造は、コア及び２つのシェルを含む。
【０１３２】
[0140]  シェルは、例えば、ナノ構造の量子収率及び／又は安定性を高めることができる。幾つかの実施形態では、コア及びシェルは、異なる材料を含む。幾つかの実施形態では、ナノ構造は、異なるシェル材料のシェルを含む。
【０１３３】
[0141]  幾つかの実施形態では、ＩＩ族及びＶＩ族の元素の混合物を含むシェルがコア又はコア／シェル構造上に堆積される。幾つかの実施形態では、シェルは、亜鉛源、セレン源、硫黄源、テルル源及びカドミウム源からの少なくとも２つの混合物によって堆積される。幾つかの実施形態では、シェルは、亜鉛源、セレン源、硫黄源、テルル源及びカドミウム源からの２つの混合物によって堆積される。幾つかの実施形態では、シェルは、亜鉛源、セレン源、硫黄源、テルル源及びカドミウム源からの３つの混合物によって堆積される。幾つかの実施形態では、シェルは、亜鉛及び硫黄；亜鉛及びセレン；亜鉛、硫黄及びセレン；亜鉛及びテルル；亜鉛、テルル及び硫黄；亜鉛、テルル及びセレン；亜鉛、カドミウム及び硫黄；亜鉛、カドミウム及びセレン；カドミウム及び硫黄；カドミウム及びセレン；カドミウム、セレン及び硫黄；カドミウム、亜鉛及び硫黄；カドミウム、亜鉛及びセレン；又はカドミウム、亜鉛、硫黄及びセレンから構成される。
【０１３４】
[0142]  幾つかの実施形態では、少なくとも１つのシェルは、ＣｄＳ、ＣｄＳｅ、ＣｄＯ、ＣｄＴｅ、ＺｎＳ、ＺｎＯ、ＺｎＳｅ、ＺｎＴｅ、ＭｇＴｅ、ＧａＡｓ、ＧａＳｂ、ＧａＮ、ＨｇＯ、ＨｇＳ、ＨｇＳｅ、ＨｇＴｅ、ＩｎＡｓ、ＩｎＳｂ、ＩｎＮ、ＡｌＡｓ、ＡｌＮ、ＡｌＳｂ、ＡｌＳ、ＰｂＳ、ＰｂＯ、ＰｂＳｅ、ＰｂＴｅ、ＭｇＯ、ＭｇＳ、ＭｇＳｅ、ＭｇＴｅ、ＣｕＣｌ、Ｇｅ、Ｓｉ又はそれらの合金を含む。幾つかの実施形態では、少なくとも１つのシェルは、ＺｎＳｅを含む。幾つかの実施形態では、少なくとも１つのシェルは、ＺｎＳを含む。幾つかの実施形態では、少なくとも１つのシェルは、ＺｎＳｅを含む第１のシェルと、ＺｎＳを含む第２のシェルとを含む。
【０１３５】
[0143]  幾つかの実施形態では、シェルは、シェル材料の２つ以上の単層を含む。この単層の数は、すべてのナノ構造の平均であり；したがって、シェル中の単層の数は、分数になり得る。幾つかの実施形態では、シェル中の単層の数は、０．２５〜１０、０．２５〜８、０．２５〜７、０．２５〜６、０．２５〜５、０．２５〜４、０．２５〜３、０．２５〜２、２〜１０、２〜８、２〜７、２〜６、２〜５、２〜４、２〜３、３〜１０、３〜８、３〜７、３〜６、３〜５、３〜４、４〜１０、４〜８、４〜７、４〜６、４〜５、５〜１０、５〜８、５〜７、５〜６、６〜１０、６〜８、６〜７、７〜１０、７〜８又は８〜１０である。幾つかの実施形態では、シェルは、３〜５つの単層を含む。
【０１３６】
[0144]  シェルの厚さは、供給する前駆体の量を変化させることによって制御できる。特定のシェル厚さの場合、成長反応が実質的に完了したときに、あらかじめ決定された厚さのシェルが得られる量で任意選択的に少なくとも１つの前駆体が供給される。２つ以上の異なる前駆体が供給される場合、それぞれの前駆体の量を制限することができるか、又は１つの前駆体を制限された量で供給することができ、他の前駆体は、過剰に供給される。
【０１３７】
[0145]  各シェルの厚さは、当業者に周知の技術を用いて求めることができる。幾つかの実施形態では、各シェルの厚さは、各シェルを加える前後のナノ構造の平均直径を比較することによって求められる。幾つかの実施形態では、各シェルを加える前後のナノ構造の平均直径は、ＴＥＭによって求められる。幾つかの実施形態では、各シェルは、約０．０５ｎｍ〜約３．５ｎｍ、約０．０５ｎｍ〜約２ｎｍ、約０．０５ｎｍ〜約０．９ｎｍ、約０．０５ｎｍ〜約０．７ｎｍ、約０．０５ｎｍ〜約０．５ｎｍ、約０．０５ｎｍ〜約０．３ｎｍ、約０．０５ｎｍ〜約０．１ｎｍ、約０．１ｎｍ〜約３．５ｎｍ、約０．１ｎｍ〜約２ｎｍ、約０．１ｎｍ〜約０．９ｎｍ、約０．１ｎｍ〜約０．７ｎｍ、約０．１ｎｍ〜約０．５ｎｍ、約０．１ｎｍ〜約０．３ｎｍ、約０．３ｎｍ〜約３．５ｎｍ、約０．３ｎｍ〜約２ｎｍ、約０．３ｎｍ〜約０．９ｎｍ、約０．３ｎｍ〜約０．７ｎｍ、約０．３ｎｍ〜約０．５ｎｍ、約０．５ｎｍ〜約３．５ｎｍ、約０．５ｎｍ〜約２ｎｍ、約０．５ｎｍ〜約０．９ｎｍ、約０．５ｎｍ〜約０．７ｎｍ、約０．７ｎｍ〜約３．５ｎｍ、約０．７ｎｍ〜約２ｎｍ、約０．７ｎｍ〜約０．９ｎｍ、約０．９ｎｍ〜約３．５ｎｍ、約０．９ｎｍ〜約２ｎｍ又は約２ｎｍ〜約３．５ｎｍの厚さを有する。
【０１３８】
[0146]  幾つかの実施形態では、各シェルは、少なくとも１つのナノ構造配位子の存在下で合成される。配位子により、例えば溶媒又はポリマーに対するナノ構造の混和性を向上させることができ（ナノ構造が互いに凝集しないように組成物全体にナノ構造が分散することができ）、ナノ構造の量子収率を増加させることができ、及び／又はナノ構造ルミネッセンスを維持することができる（例えば、ナノ構造がマトリックス中に組み込まれたとき）。幾つかの実施形態では、コアの合成のための配位子及びシェルの合成のための配位子は、同じである。幾つかの実施形態では、コアの合成のための配位子と、シェルの合成のための配位子とは、異なる。合成後、ナノ構造の表面上の任意の配位子は、他の望ましい性質を有する異なる配位子と交換することができる。配位子の例は、米国特許第７，５７２，３９５号、米国特許第８，１４３，７０３号、米国特許第８，４２５，８０３号、米国特許第８，５６３，１３３号、米国特許第８，９１６，０６４号、米国特許第９，００５，４８０号、米国特許第９，１３９，７７０号及び米国特許第９，１６９，４３５号並びに米国特許出願公開第２００８／０１１８７５５号に開示されている。
【０１３９】
[0147]  シェルの合成に適切な配位子は、当業者に周知である。幾つかの実施形態では、配位子は、ラウリン酸、カプロン酸、ミリスチン酸、パルミチン酸、ステアリン酸及びオレイン酸からなる群から選択される脂肪酸である。幾つかの実施形態では、配位子は、トリオクチルホスフィンオキシド、トリオクチルホスフィン、ジフェニルホスフィン、トリフェニルホスフィンオキシド及びトリブチルホスフィンオキシドから選択される有機ホスフィン又は有機ホスフィンオキシドである。幾つかの実施形態では、配位子は、ドデシルアミン、オレイルアミン、ヘキサデシルアミン、ジオクチルアミン及びオクタデシルアミンからなる群から選択されるアミンである。幾つかの実施形態では、配位子は、トリブチルホスフィン、オレイン酸又はオレイン酸亜鉛である。
【０１４０】
[0148]  幾つかの実施形態では、各シェルは、配位子の混合物の存在下で形成される。幾つかの実施形態では、各シェルは、２つ、３つ、４つ、５つ又は６つの異なる配位子を含む混合物の存在下で形成される。幾つかの実施形態では、各シェルは、３つの異なる配位子を含む混合物の存在下で形成される。幾つかの実施形態では、配位子の混合物は、トリブチルホスフィン、オレイン酸及びオレイン酸亜鉛を含む。
【０１４１】
[0149]  幾つかの実施形態では、各シェルは、溶媒の存在下で形成される。幾つかの実施形態では、溶媒は、１−オクタデセン、１−ヘキサデセン、１−エイコセン、エイコサン、オクタデカン、ヘキサデカン、テトラデカン、スクアレン、スクアラン、トリオクチルホスフィンオキシド及びジオクチルエーテルからなる群から選択される。幾つかの実施形態では、溶媒は、１−オクタデセンである。
【０１４２】
[0150]  幾つかの実施形態では、コア又はコア／シェルとシェル前駆体とを約２０℃〜約３１０℃、約２０℃〜約２８０℃、約２０℃〜約２５０℃、約２０℃〜約２００℃、約２０℃〜約１５０℃、約２０℃〜約１００℃、約２０℃〜約５０℃、約５０℃〜約３１０℃、約５０℃〜約２８０℃、約５０℃〜約２５０℃、約５０℃〜約２００℃、約５０℃〜約１５０℃、約５０℃〜約１００℃、約１００℃〜約３１０℃、約１００℃〜約２８０℃、約１００℃〜約２５０℃、約１００℃〜約２００℃、約１００℃〜約１５０℃、約１５０℃〜約３１０℃、約１５０℃〜約２８０℃、約１５０℃〜約２５０℃、約１５０℃〜約２００℃、約２００℃〜約３１０℃、約２００℃〜約２８０℃、約２００℃〜約２５０℃、約２５０℃〜約３１０℃、約２５０℃〜約２８０℃又は約２８０℃〜約３１０℃の添加温度で接触させる。幾つかの実施形態では、コア又はコア／シェルとシェル前駆体とを約２０℃〜約１００℃の添加温度で接触させる。
【０１４３】
[0151]  幾つかの実施形態では、コア又はコア／シェルとシェル前駆体とを接触させた後、その反応混合物の温度は、約２００℃〜約３１０℃、約２００℃〜約２８０℃、約２００℃〜約２５０℃、約２００℃〜約２２０℃、約２２０℃〜約３１０℃、約２２０℃〜約２８０℃、約２２０℃〜約２５０℃、約２５０℃〜約３１０℃、約２５０℃〜約２８０℃又は約２８０℃〜約３１０℃の高温に上昇する。幾つかの実施形態では、コア又はコア／シェルとシェル前駆体とを接触させた後、反応混合物の温度は、約２５０℃〜約３１０℃に上昇する。
【０１４４】
[0152]  幾つかの実施形態では、コア又はコア／シェルとシェル前駆体とを接触させた後、その温度が高温に到達する時間は、約２〜約２４０分、約２〜約２００分、約２〜約１００分、約２〜約６０分、約２〜約４０分、約５〜約２４０分、約５〜約２００分、約５〜約１００分、約５〜約６０分、約５〜約４０分、約１０〜約２４０分、約１０〜約２００分、約１０〜約１００分、約１０〜約６０分、約１０〜約４０分、約４０〜約２４０分、約４０〜約２００分、約４０〜約１００分、約４０〜約６０分、約６０〜約２４０分、約６０〜約２００分、約６０〜約１００分、約１００〜約２４０分、約１００〜約２００分又は約２００〜約２４０分である。
【０１４５】
[0153]  幾つかの実施形態では、コア又はコア／シェルとシェル前駆体とを接触させた後、反応混合物の温度は、約２〜約２４０分、約２〜約２００分、約２〜約１００分、約２〜約６０分、約２〜約４０分、約５〜約２４０分、約５〜約２００分、約５〜約１００分、約５〜約６０分約５〜約４０分、約１０〜約２４０分、約１０〜約２００分、約１０〜約１００分、約１０〜約６０分、約１０〜約４０分、約４０〜約２４０分、約４０〜約２００分、約４０〜約１００分、約４０〜約６０分、約６０〜約２４０分、約６０〜約２００分、約６０〜約１００分、約１００〜約２４０分、約１００〜約２００分又は約２００〜約２４０分にわたって高温に維持される。幾つかの実施形態では、コア又はコア／シェルとシェル前駆体とを接触させた後、反応混合物の温度は、約３０〜約１２０分にわたって高温に維持される。
【０１４６】
[0154]  幾つかの実施形態では、反応混合物に加えられ、続いて高温で維持されるシェル材料前駆体のさらなる添加により、さらなるシェルが形成される。典型的には、前のシェルの反応が実質的に完了した後（例えば、前の前駆体の少なくとも１つがなくなったとき若しくは反応から除去されたとき又はさらなる成長が検出できないとき）にさらなるシェル前駆体が供給される。前駆体のさらなる添加により、さらなるシェルが形成される。
【０１４７】
[0155]  幾つかの実施形態では、さらなるシェルを得るためのさらなるシェル材料前駆体を加える前にナノ構造が冷却される。幾つかの実施形態では、さらなるシェルを得るためのシェル材料前駆体を加える前にナノ構造が高温で維持される。
【０１４８】
[0156]  シェルの十分な層がナノ構造に加えられて所望の厚さ及び直径に到達した後、ナノ構造を冷却することができる。幾つかの実施形態では、コア／シェルナノ構造は、室温まで冷却される。幾つかの実施形態では、コア／シェルナノ構造を含む反応混合物を希釈するために有機溶媒が加えられる。
【０１４９】
[0157]  幾つかの実施形態では、反応混合物を希釈するために使用される有機溶媒は、エタノール、ヘキサン、ペンタン、トルエン、ベンゼン、ジエチルエーテル、アセトン、酢酸エチル、ジクロロメタン（塩化メチレン）、クロロホルム、ジメチルホルムアミド又はＮ−メチルピロリジノンである。幾つかの実施形態では、有機溶媒は、トルエンである。
【０１５０】
[0158]  幾つかの実施形態では、コア／シェルナノ構造は、単離される。幾つかの実施形態では、コア／シェルナノ構造は、有機溶媒を用いる沈殿によって単離される。幾つかの実施形態では、コア／シェルナノ構造は、エタノールで凝集させることによって単離される。
【０１５１】
[0159]  単層の数により、コア／シェルナノ構造のサイズが決定される。コア／シェルナノ構造のサイズは、当業者に周知の技術を用いて求めることができる。幾つかの実施形態では、コア／シェルナノ構造のサイズは、ＴＥＭを用いて求められる。幾つかの実施形態では、コア／シェルナノ構造の平均直径は、約１ｎｍ〜約１５ｎｍ、約１ｎｍ〜約１０ｎｍ、約１ｎｍ〜約９ｎｍ、約１ｎｍ〜約８ｎｍ、約１ｎｍ〜約７ｎｍ、約１ｎｍ〜約６ｎｍ、約１ｎｍ〜約５ｎｍ、約５ｎｍ〜約１５ｎｍ、約５ｎｍ〜約１０ｎｍ、約５ｎｍ〜約９ｎｍ、約５ｎｍ〜約８ｎｍ、約５ｎｍ〜約７ｎｍ、約５ｎｍ〜約６ｎｍ、約６ｎｍ〜約１５ｎｍ、約６ｎｍ〜約１０ｎｍ、約６ｎｍ〜約９ｎｍ、約６ｎｍ〜約８ｎｍ、約６ｎｍ〜約７ｎｍ、約７ｎｍ〜約１５ｎｍ、約７ｎｍ〜約１０ｎｍ、約７ｎｍ〜約９ｎｍ、約７ｎｍ〜約８ｎｍ、約８ｎｍ〜約１５ｎｍ、約８ｎｍ〜約１０ｎｍ、約８ｎｍ〜約９ｎｍ、約９ｎｍ〜約１５ｎｍ、約９ｎｍ〜約１０ｎｍ又は約１０ｎｍ〜約１５ｎｍである。幾つかの実施形態では、コア／シェルナノ構造の平均直径は、約６ｎｍ〜約７ｎｍである。
【０１５２】
ナノ構造組成物
[0160]  幾つかの実施形態では、本開示は、
（ａ）ナノ構造の少なくとも１つの集団と；
（ｂ）ナノ構造の表面に結合された少なくとも１つのフッ化物含有配位子；又は
（ｂ’）ナノ構造の表面に結合されたフッ化物アニオンと
を含むナノ構造組成物であって、フッ化物含有配位子は、フルオロジンケート、テトラフルオロボレート及びヘキサフルオロホスフェートからなる群から選択される、ナノ構造組成物を提供する。
【０１５３】
[0161]  幾つかの実施形態では、ナノ構造は、コア及び少なくとも１つのシェルを含む。
【０１５４】
[0162]  幾つかの実施形態では、コアは、Ｓｉ、Ｇｅ、Ｓｎ、Ｓｅ、Ｔｅ、Ｂ、Ｃ、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、Ａｌ２ＯＣ又はそれらの組合せを含む。幾つかの実施形態では、コアは、ＩｎＰを含む。
【０１５５】
[0163]  幾つかの実施形態では、ナノ構造は、２つのシェルを含む。
【０１５６】
[0164]  幾つかの実施形態では、少なくとも１つのシェルは、ＣｄＳ、ＣｄＳｅ、ＣｄＯ、ＣｄＴｅ、ＺｎＳ、ＺｎＯ、ＺｎＳｅ、ＺｎＴｅ、ＭｇＴｅ、ＧａＡｓ、ＧａＳｂ、ＧａＮ、ＨｇＯ、ＨｇＳ、ＨｇＳｅ、ＨｇＴｅ、ＩｎＡｓ、ＩｎＳｂ、ＩｎＮ、ＡｌＡｓ、ＡｌＮ、ＡｌＳｂ、ＡｌＳ、ＰｂＳ、ＰｂＯ、ＰｂＳｅ、ＰｂＴｅ、ＭｇＯ、ＭｇＳ、ＭｇＳｅ、ＭｇＴｅ、ＣｕＣｌ、Ｇｅ、Ｓｉ又はそれらの合金を含む。幾つかの実施形態では、少なくとも１つのシェルは、ＺｎＳｅを含む。幾つかの実施形態では、少なくとも１つのシェルは、ＺｎＳを含む。幾つかの実施形態では、少なくとも１つのシェルは、ＺｎＳｅを含む第１のシェルと、ＺｎＳを含む第２のシェルとを含む。
【０１５７】
[0165]  幾つかの実施形態では、コア／シェルナノ構造は、その全体が参照により援用される米国特許出願公開第２０１７／０３０６２２７号の方法を使用して形成される。
【０１５８】
[0166]  幾つかの実施形態では、コア／シェルナノ構造は、コア／ＺｎＳｅ／ＺｎＳナノ構造である。幾つかの実施形態では、コア／シェルナノ構造は、ＩｎＰ／ＺｎＳｅ／ＺｎＳナノ構造である。幾つかの実施形態では、コア／シェルナノ構造は、ＩｎＰを含むコアと、ＺｎＳｅを含む少なくとも１つのシェルと、ＺｎＳを含む少なくとも１つのシェルと、テトラフルオロジンケート又はジクロロジフルオロジンケートを含む少なくとも１つのフッ化物含有配位子とを含む。
【０１５９】
[0167]  幾つかの実施形態では、ナノ構造は、量子ドットである。
【０１６０】
フッ化物含有配位子
[0168]  幾つかの実施形態では、ナノ構造組成物は、ナノ構造の表面に結合された少なくとも１つのフッ化物含有配位子を含む。幾つかの実施形態では、ナノ構造組成物は、ナノ構造の表面に結合された１つのフッ化物含有配位子を含む。幾つかの実施形態では、フッ化物含有配位子は、無機配位子である。
【０１６１】
[0169]  幾つかの実施形態では、少なくとも１つのフッ化物含有配位子は、フルオロジンケートを含むアニオンと無機カチオンとを含む。幾つかの実施形態では、無機カチオンは、金属イオンを含む。幾つかの実施形態では、カチオンは、カリウムイオンを含む。
【０１６２】
[0170]  幾つかの実施形態では、少なくとも１つのフッ化物含有配位子は、フルオロジンケートを含むアニオンと有機カチオンとを含む。幾つかの実施形態では、有機カチオンは、テトラアルキルアンモニウム、アルキルホスホニウム、イミダゾリウム、ホルムアミジニウム、グアニジニウム及びピリジニウムからなる群から選択される。幾つかの実施形態では、有機カチオンは、テトラアルキルアンモニウムであり、且つジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される。幾つかの実施形態では、有機カチオンは、アルキルホスホニウムであり、且つテトラフェニルホスホニウム、ジメチルジフェニルホスホニウム、メチルトリフェノキシホスホニウム、ヘキサデシルトリブチルホスホニウム、オクチルトリブチルホスホニウム、テトラデシルトリヘキシルホスホニウム、テトラキス（ヒドロキシメチル）ホスホニウム、テトラオクチルホスホニウム、テトラブチルホスホニウム及びテトラメチルホスホニウムからなる群から選択される。幾つかの実施形態では、フッ化物含有配位子は、テトラフルオロジンケート又はジクロロジフルオロジンケートの塩である。幾つかの実施形態では、フッ化物含有配位子は、テトラフルオロ亜鉛酸テトラブチルアンモニウム又はジクロロジフルオロ亜鉛酸テトラブチルアンモニウムである。
【０１６３】
[0171]  ナノ構造組成物中のフッ化物含有配位子の濃度は、光学濃度（ＯＤ）測定によって求めることができる。ＯＤは、経路長が１ｃｍのキュベットを用いて４５０ｎｍにおいて測定することができる。ＯＤ４５０＝１．５である１００μＬのナノ構造組成物の場合、フッ化物含有配位子の濃度は、約０．０１ｍＭ〜約４０ｍＭ、約０．０１ｍＭ〜約２０ｍＭ、約０．０１ｍＭ〜約１０ｍＭ、約０．０１ｍＭ〜約５ｍＭ、約０．０１ｍＭ〜約２．５ｍＭ、約０．０１ｍＭ〜約１．５ｍＭ、約０．０１ｍＭ〜約１ｍＭ、約０．０１ｍＭ〜約０．５ｍＭ、約０．０１ｍＭ〜約０．２５ｍＭ、約０．２５ｍＭ〜約４０ｍＭ、約０．２５ｍＭ〜約２０ｍＭ、約０．２５ｍＭ〜約１０ｍＭ、約０．２５ｍＭ〜約５ｍＭ、約０．２５ｍＭ〜約２．５ｍＭ、約０．２５ｍＭ〜約１．５ｍＭ、約０．２５ｍＭ〜約１．５ｍＭ、約０．２５ｍＭ〜約１ｍＭ、約０．２５ｍＭ〜約０．５ｍＭ、約０．２５ｍＭ〜約０．２５ｍＭ、約０．５ｍＭ〜約４０ｍＭ、約０．５ｍＭ〜約２０ｍＭ、約０．５ｍＭ〜約１０ｍＭ、約０．５ｍＭ〜約５ｍＭ、約０．５ｍＭ〜約２．５ｍＭ、約０．５ｍＭ〜約１．５ｍＭ、約０．５ｍＭ〜約１ｍＭ、約ｍＭ〜約４０ｍＭ、約１ｍＭ〜約２０ｍＭ、約１ｍＭ〜約１０ｍＭ、約１ｍＭ〜約５ｍＭ、約１ｍＭ〜約２．５ｍＭ、約１ｍＭ〜約１．５ｍＭ、約１．５ｍＭ〜約４０ｍＭ、約１．５ｍＭ〜約２０ｍＭ、約１．５ｍＭ〜約１０ｍＭ、約１．５ｍＭ〜約５ｍＭ、約１．５ｍＭ〜約２．５ｍＭ、約２．５ｍＭ〜約４０ｍＭ、約２．５ｍＭ〜約２０ｍＭ、約２．５ｍＭ〜約１０ｍＭ、約２．５ｍＭ〜約５ｍＭ、約５ｍＭ〜約４０ｍＭ、約５ｍＭ〜約２０ｍＭ、約５ｍＭ〜約１０ｍＭ、約１０ｍＭ〜約４０ｍＭ、約１０ｍＭ〜約２０ｍＭ又は約２０ｍＭ〜約４０ｍＭである。幾つかの実施形態では、ＯＤ４５０＝１．５である１００μＬのナノ構造組成物の場合、フッ化物含有配位子の濃度は、約１ｍＭ〜約１２ｍＭである。幾つかの実施形態では、ＯＤ４５０＝１．５である１００μＬのナノ構造組成物の場合、フッ化物含有配位子の濃度は、約６ｍＭである。
【０１６４】
[0172]  幾つかの実施形態では、ナノ構造組成物に結合されたフッ化物含有配位子中のフッ素原子の、ナノ構造組成物中の亜鉛原子に対するモル比は、約０．１〜約０．５、約０．１〜約０．４、約０．１〜約０．３、約０．１〜約０．２、約０．２〜約０．５、約０．２〜約０．４、約０．２〜約０．３、約０．３〜約０．５、約０．３〜約０．４又は約０．４〜約０．５である。幾つかの実施形態では、ナノ構造組成物に結合されたフッ化物含有配位子中のフッ素原子の、ナノ構造組成物中の亜鉛原子に対するモル比は、約０．３２である。
【０１６５】
溶媒及び界面活性剤
[0173]  幾つかの実施形態では、ナノ構造組成物は、溶媒をさらに含む。
【０１６６】
[0174]  幾つかの実施形態では、溶媒は、ヘキサン、ヘプタン、オクタン、トルエン、クロロホルム、Ｎ−メチルホルムアミド、ブタノン、エチレングリコールモノエチルエーテル、エチレングリコールモノプロピルエーテル、１，４−ブタンジオールジアセテート、ジエチレングリコールモノブチルエーテルアセテート、エチレングリコールモノブチルエーテルアセテート、グリセリルトリアセテート、酢酸ヘプチル、酢酸ヘキシル、酢酸ペンチル、酢酸ブチル、酢酸エチル、ジエチレングリコールブチルメチルエーテル、ジエチレングリコールモノブチルエーテル、ジ（プロピレングリコール）ジメチルエーテル、ジエチレングリコールエチルメチルエーテル、エチレングリコールモノブチルエーテル、ジエチレングリコールジエチルエーテル、メチルエチルケトン、メチルイソブチルケトン、モノメチルエーテルグリコールエステル、γ−ブチロラクトン、メチル酢酸−３−エチルエーテル、ブチルカルビトール、ブチルカルビトールアセテート、プロパンジオールモノメチルエーテル、プロパンジオールモノメチルエーテルアセテート、シクロヘキサン、トルエン、キシレン、イソプロピルアルコール及びそれらの組合せからなる群から選択される。幾つかの実施形態では、溶媒は、ヘキサン、ヘプタン、オクタン、トルエン、クロロホルム及びＮ−メチルホルムアミドからなる群から選択される。
【０１６７】
[0175]  幾つかの実施形態では、溶媒は、非極性溶媒である。
【０１６８】
[0176]  幾つかの実施形態では、ナノ構造組成物は、界面活性剤をさらに含む。
【０１６９】
[0177]  幾つかの実施形態では、界面活性剤は、臭化テトラブチルアンモニウム、酢酸テトラメチルアンモニウム、臭化ジオクタデシルジメチルアンモニウム、臭化ジヘキサデシルジメチルアンモニウム、臭化ジテトラデシルジメチルアンモニウム、臭化ジドデシルジメチルアンモニウム、臭化ジデシルジメチルアンモニウム、臭化ジオクチルジメチルアンモニウム、臭化ビス（エチルヘキシル）ジメチルアンモニウム、臭化オクタデシルトリメチルアンモニウム、臭化オレイルトリメチルアンモニウム、臭化ヘキサデシルトリメチルアンモニウム、臭化テトラデシルトリメチルアンモニウム、臭化ドデシルトリメチルアンモニウム、臭化デシルトリメチルアンモニウム、臭化オクチルトリメチルアンモニウム、臭化フェニルエチルトリメチルアンモニウム、臭化ベンジルトリメチルアンモニウム、臭化フェニルトリメチルアンモニウム、臭化ベンジルヘキサデシルジメチルアンモニウム、臭化ベンジルテトラデシルジメチルアンモニウム、臭化ベンジルドデシルジメチルアンモニウム、臭化ベンジルデシルジメチルアンモニウム、臭化ベンジルオクチルジメチルアンモニウム、臭化ベンジルトリブチルアンモニウム、臭化ベンジルトリエチルアンモニウム、臭化テトラブチルアンモニウム、臭化テトラプロピルアンモニウム、臭化ジイソプロピルジメチルアンモニウム、臭化テトラエチルアンモニウム、臭化テトラメチルアンモニウム、臭化テトラフェニルホスホニウム、臭化ジメチルジフェニルホスホニウム、臭化メチルトリフェノキシホスホニウム、臭化ヘキサデシルトリブチルホスホニウム、臭化オクチルトリブチルホスホニウム、臭化テトラデシルトリヘキシルホスホニウム、臭化テトラキス（ヒドロキシメチル）ホスホニウム、臭化テトラオクチルホスホニウム、臭化テトラブチルホスホニウム、臭化テトラメチルホスホニウム、臭化ドデシルアンモニウム、塩化ジオクタデシルジメチルアンモニウム、塩化ジヘキサデシルジメチルアンモニウム、塩化ジテトラデシルジメチルアンモニウム、塩化ジドデシルジメチルアンモニウム、塩化ジデシルジメチルアンモニウム、塩化ジオクチルジメチルアンモニウム、塩化ビス（エチルヘキシル）ジメチルアンモニウム、塩化オクタデシルトリメチルアンモニウム、塩化オレイルトリメチルアンモニウム、塩化ヘキサデシルトリメチルアンモニウム、塩化テトラデシルトリメチルアンモニウム、塩化ドデシルトリメチルアンモニウム、塩化デシルトリメチルアンモニウム、塩化オクチルトリメチルアンモニウム、塩化フェニルエチルトリメチルアンモニウム、塩化ベンジルトリメチルアンモニウム、塩化フェニルトリメチルアンモニウム、塩化ベンジルヘキサデシルジメチルアンモニウム、塩化ベンジルテトラデシルジメチルアンモニウム、塩化ベンジルドデシルジメチルアンモニウム、塩化ベンジルデシルジメチルアンモニウム、塩化ベンジルオクチルジメチルアンモニウム、塩化ベンジルトリブチルアンモニウム、塩化ベンジルトリエチルアンモニウム、塩化テトラブチルアンモニウム、塩化テトラプロピルアンモニウム、塩化ジイソプロピルジメチルアンモニウム、塩化テトラエチルアンモニウム、塩化テトラメチルアンモニウム、塩化テトラフェニルホスホニウム、塩化ジ���チルジフェニルホスホニウム、塩化メチルトリフェノキシホスホニウム、塩化ヘキサデシルトリブチルホスホニウム、塩化オクチルトリブチルホスホニウム、塩化テトラデシルトリヘキシルホスホニウム、塩化テトラキス（ヒドロキシメチル）ホスホニウム、塩化テトラオクチルホスホニウム、塩化テトラブチルホスホニウム、塩化テトラメチルホスホニウム及び塩化ドデシルアンモニウムからなる群から選択される。
【０１７０】
ナノ構造組成物の製造方法及び配位子交換
[0178]  幾つかの実施形態では、本開示は、ナノ構造上の第１の配位子を第２の配位子と交換する配位子交換方法を対象とする。
【０１７１】
[0179]  幾つかの実施形態では、第１の配位子は、ラウリン酸、カプロン酸、ミリスチン酸、パルミチン酸、ステアリン酸及びオレイン酸からなる群から選択される脂肪酸である。幾つかの実施形態では、第１の配位子は、トリオクチルホスフィンオキシド、トリオクチルホスフィン、ジフェニルホスフィン、トリフェニルホスフィンオキシド及びトリブチルホスフィンオキシドから選択される有機ホスフィン又は有機ホスフィンオキシドである。幾つかの実施形態では、第１の配位子は、ドデシルアミン、オレイルアミン、ヘキサデシルアミン、ジオクチルアミン及びオクタデシルアミンからなる群から選択されるアミンである。幾つかの実施形態では、第１の配位子は、トリブチルホスフィン、オレイン酸又はオレイン酸亜鉛である。
【０１７２】
[0180]  幾つかの実施形態では、第２の配位子は、フッ化物含有配位子である。幾つかの実施形態では、フッ化物含有配位子は、フルオロジンケートを含むアニオンと無機カチオンとを含む。幾つかの実施形態では、無機カチオンは、金属イオンを含む。幾つかの実施形態では、カチオンは、カリウムイオンを含む。幾つかの実施形態では、フッ化物含有配位子は、フルオロジンケートを含むアニオンと有機カチオンとを含む。幾つかの実施形態では、有機カチオンは、テトラアルキルアンモニウム、アルキルホスホニウム、ホルムアミジニウム、グアニジニウム、イミダゾリウム及びピリジニウムからなる群から選択される。幾つかの実施形態では、有機カチオンは、テトラアルキルアンモニウムであり、且つジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される。幾つかの実施形態では、有機カチオンは、アルキルホスホニウムであり、且つテトラフェニルホスホニウム、ジメチルジフェニルホスホニウム、メチルトリフェノキシホスホニウム、ヘキサデシルトリブチルホスホニウム、オクチルトリブチルホスホニウム、テトラデシルトリヘキシルホスホニウム、テトラキス（ヒドロキシメチル）ホスホニウム、テトラオクチルホスホニウム、テトラブチルホスホニウム及びテトラメチルホスホニウムからなる群から選択される。幾つかの実施形態では、フッ化物含有配位子は、テトラフルオロジンケート又はジクロロジフルオロジンケートの塩である。幾つかの実施形態では、フッ化物含有配位子は、テトラフルオロ亜鉛酸テトラブチルアンモニウム又はジクロロジフルオロ亜鉛酸テトラブチルアンモニウムである。
【０１７３】
[0181]  幾つかの実施形態では、第２の配位子は、フッ化物アニオンである。
【０１７４】
[0182]  幾つかの実施形態では、第１の配位子対フッ化物含有配位子のモル比は、約１：１〜約１：８、約１：１〜約１：７、１：１〜約１：６、約１：１〜約１：５、約１：１〜約１：４、約１：１〜約１：３、約１：１〜約１：２、約１：２〜約１：８、約１：２〜約１：７、約１：２〜約１：６、約１：２〜約１：５、約１：２〜約１：４、約１：２〜約１：３、約１：３〜約１：８、約１：３〜約１：７、約１：３〜約１：６、約１：３〜約１：５、約１：３〜約１：４、約１：４〜約１：８、約１：４〜約１：７、約１：４〜約１：６、約１：４〜約１：５、約１：５〜約１：８、約１：５〜約１：７、約１：５〜約１：６、約１：６〜約１：８、約１：６〜約１：７又は約１：７〜約１：８である。幾つかの実施形態では、第１の配位子対フッ化物含有配位子のモル比は、約１：１〜約１：３である。
【０１７５】
[0183]  幾つかの実施形態では、第１の配位子対フッ化物アニオンのモル比は、約１：１〜約１：８、約１：１〜約１：７、１：１〜約１：６、約１：１〜約１：５、約１：１〜約１：４、約１：１〜約１：３、約１：１〜約１：２、約１：２〜約１：８、約１：２〜約１：７、約１：２〜約１：６、約１：２〜約１：５、約１：２〜約１：４、約１：２〜約１：３、約１：３〜約１：８、約１：３〜約１：７、約１：３〜約１：６、約１：３〜約１：５、約１：３〜約１：４、約１：４〜約１：８、約１：４〜約１：７、約１：４〜約１：６、約１：４〜約１：５、約１：５〜約１：８、約１：５〜約１：７、約１：５〜約１：６、約１：６〜約１：８、約１：６〜約１：７又は約１：７〜約１：８である。幾つかの実施形態では、第１の配位子対フッ化物アニオンのモル比は、約１：１〜約１：３である。
【０１７６】
[0184]  フッ化物含有配位子で置換される第１の配位子のパーセント値は、１Ｈ  ＮＭＲによって測定することができる。幾つかの実施形態では、フッ化物含有配位子で置換される第１の配位子のモルパーセント値は、約２０％〜約１００％、約２０％〜約８０％、約２０％〜約６０％、約２０％〜約４０％、約２５％〜約１００％、約２５％〜約８０％、約２５％〜約６０％、約２５％〜約４０％、約３０％〜約１００％、約３０％〜約８０％、約３０％〜約６０％、約３０％〜約４０％、約４０％〜約１００％、約４０％〜約８０％、約４０％〜約６０％、約６０％〜約１００％、約６０％〜約８０％又は約８０％〜約１００％である。幾つかの実施形態では、フッ化物含有配位子で置換される第１の配位子のモルパーセント値は、約９０％である。幾つかの実施形態では、フッ化物含有配位子で置換される第１の配位子のモルパーセント値は、約１００％である。
【０１７７】
[0185]  フッ化物アニオンで置換される第１の配位子のパーセント値は、１Ｈ  ＮＭＲによって測定することができる。幾つかの実施形態では、フッ化物アニオンで置換される第１の配位子のモルパーセント値は、約２０％〜約１００％、約２０％〜約８０％、約２０％〜約６０％、約２０％〜約４０％、約２５％〜約１００％、約２５％〜約８０％、約２５％〜約６０％、約２５％〜約４０％、約３０％〜約１００％、約３０％〜約８０％、約３０％〜約６０％、約３０％〜約４０％、約４０％〜約１００％、約４０％〜約８０％、約４０％〜約６０％、約６０％〜約１００％、約６０％〜約８０％又は約８０％〜約１００％である。幾つかの実施形態では、フッ化物アニオンで置換される第１の配位子のモルパーセント値は、約９０％である。幾つかの実施形態では、フッ化物アニオンで置換される第１の配位子のモルパーセント値は、約１００％である。
【０１７８】
[0186]  ナノ構造の集団中のナノ構造に結合されたフッ化物含有配位子のパーセント値は、１９Ｆ  ＮＭＲによって測定することができ、ここで、結合された配位子は、
（結合されたフッ化物含有配位子）／（結合＋遊離のフッ化物含有配位子）
を用いて計算される。
【０１７９】
[0187]  幾つかの実施形態では、ナノ構造に結合されたフッ化物含有配位子のモルパーセント値は、約２０％〜約１００％であり、約２０％〜約１００％、約２０％〜約８０％、約２０％〜約６０％、約２０％〜約４０％、約２５％〜約１００％、約２５％〜約８０％、約２５％〜約６０％、約２５％〜約４０％、約３０％〜約１００％、約３０％〜約８０％、約３０％〜約６０％、約３０％〜約４０％、約４０％〜約１００％、約４０％〜約８０％、約４０％〜約６０％、約６０％〜約１００％、約６０％〜約８０％又は約８０％〜約１００％である。
【０１８０】
[0188]  幾つかの実施形態では、ナノ構造に結合されたフッ化物アニオンのモルパーセント値は、約２０％〜約１００％であり、約２０％〜約１００％、約２０％〜約８０％、約２０％〜約６０％、約２０％〜約４０％、約２５％〜約１００％、約２５％〜約８０％、約２５％〜約６０％、約２５％〜約４０％、約３０％〜約１００％、約３０％〜約８０％、約３０％〜約６０％、約３０％〜約４０％、約４０％〜約１００％、約４０％〜約８０％、約４０％〜約６０％、約６０％〜約１００％、約６０％〜約８０％又は約８０％〜約１００％である。
【０１８１】
[0189]  幾つかの実施形態では、本開示は、ナノ構造組成物を製造する方法であって、（ａ）ナノ構造の少なくとも１つの集団を提供することと；（ｂ）少なくとも１つのフッ化物含有配位子を（ａ）のナノ構造と混合すること；又は（ｂ’）フッ化テトラアルキルアンモニウムを（ａ）のナノ構造と混合することを行って、ナノ構造組成物を製造することとを含む方法を対象とする。幾つかの実施形態では、（ｂ）におけるフッ化物含有配位子は、フルオロジンケートを含むアニオンと無機カチオンとを含む。幾つかの実施形態では、無機カチオンは、金属イオンを含む。幾つかの実施形態では、カチオンは、カリウムイオンを含む。幾つかの実施形態では、（ｂ）におけるフッ化物含有配位子は、フルオロジンケート、テトラフルオロボレート及びヘキサフルオロホスフェートからなる群から選択される。
【０１８２】
[0190]  幾つかの実施形態では、（ｂ’）における混合は、フッ化テトラアルキルアンモニウムとのものであり、ここで、テトラアルキルアンモニウムは、ジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される。
【０１８３】
[0191]  幾つかの実施形態では、フッ化テトラアルキルアンモニウムは、Ｃ１−６フッ化テトラアルキルアンモニウムである。幾つかの実施形態では、フッ化テトラアルキルアンモニウムは、フッ化テトラブチルアンモニウムである。幾つかの実施形態では、（ｂ）又は（ｂ’）における混合は、約１０℃〜約１００℃、約１０℃〜約８０℃、約１０℃〜約６０℃、約１０℃〜約４０℃、約１０℃〜約２０℃、約２０℃〜約１００℃、約２０℃〜約８０℃、約２０℃〜約６０℃、約２０℃〜約４０℃、約４０℃〜約１００℃、約４０℃〜約８０℃、約４０℃〜約６０℃、約６０℃〜約１００℃、約６０℃〜約８０℃又は約８０℃〜約１００℃の温度におけるものである。
【０１８４】
[0192]  幾つかの実施形態では、方法は、（ｃ）少なくとも１つの有機カチオンを（ｂ）又は（ｂ’）のナノ構造と接触させてナノ構造組成物を製造することをさらに含む。幾つかの実施形態では、有機カチオンは、テトラアルキルアンモニウム、アルキルホスホニウム、ホルムアミジニウム、グアニジニウム、イミダゾリウム及びピリジニウムからなる群から選択される。幾つかの実施形態では、有機カチオンは、テトラアルキルアンモニウムであり、且つジオクタデシルジメチルアンモニウム、ジヘキサデシルジメチルアンモニウム、ジテトラデシルジメチルアンモニウム、ジドデシルジメチルアンモニウム、ジデシルジメチルアンモニウム、ジオクチルジメチルアンモニウム、ビス（エチルヘキシル）ジメチルアンモニウム、オクタデシルトリメチルアンモニウム、オレイルトリメチルアンモニウム、ヘキサデシルトリメチルアンモニウム、テトラデシルトリメチルアンモニウム、ドデシルトリメチルアンモニウム、デシルトリメチルアンモニウム、オクチルトリメチルアンモニウム、フェニルエチルトリメチルアンモニウム、ベンジルトリメチルアンモニウム、フェニルトリメチルアンモニウム、ベンジルヘキサデシルジメチルアンモニウム、ベンジルテトラデシルジメチルアンモニウム、ベンジルドデシルジメチルアンモニウム、ベンジルデシルジメチルアンモニウム、ベンジルオクチルジメチルアンモニウム、ベンジルトリブチルアンモニウム、ベンジルトリエチルアンモニウム、テトラブチルアンモニウム、テトラプロピルアンモニウム、ジイソプロピルジメチルアンモニウム、テトラエチルアンモニウム及びテトラメチルアンモニウムからなる群から選択される。幾つかの実施形態では、有機カチオンは、アルキルホスホニウムであり、且つテトラフェニルホスホニウム、ジメチルジフェニルホスホニウム、メチルトリフェノキシホスホニウム、ヘキサデシルトリブチルホスホニウム、オクチルトリブチルホスホニウム、テトラデシルトリヘキシルホスホニウム、テトラキス（ヒドロキシメチル）ホスホニウム、テトラオクチルホスホニウム、テトラブチルホスホニウム及びテトラメチルホスホニウムからなる群から選択される。
【０１８５】
[0193]  幾つかの実施形態では、（ｃ）における混合は、約１０℃〜約１００℃、約１０℃〜約８０℃、約１０℃〜約６０℃、約１０℃〜約４０℃、約１０℃〜約２０℃、約２０℃〜約１００℃、約２０℃〜約８０℃、約２０℃〜約６０℃、約２０℃〜約４０℃、約４０℃〜約１００℃、約４０℃〜約８０℃、約４０℃〜約６０℃、約６０℃〜約１００℃、約６０℃〜約８０℃又は約８０℃〜約１００℃の温度におけるものである。
【０１８６】
[0194]  幾つかの実施形態では、方法は、（ｄ）（ｃ）のナノ構造を非極性溶媒中に分散させることをさらに含む。幾つかの実施形態では、非極性溶媒は、ヘキサン、ヘプタン、オクタン、トルエン及びクロロホルムからなる群から選択される。
【０１８７】
フッ化物含有配位子又はフッ化物アニオンで官能化したナノ構造の光学的性質
[0195]  幾つかの実施形態では、フッ化物含有配位子又はフッ化物アニオンで官能化したコア／シェルナノ構造は、高いフォトルミネッセンス量子収率を示すことができる。幾つかの実施形態では、フッ化物含有配位子又はフッ化物アニオンで官能化したコア／シェルナノ構造は、約６０％〜約９９％、約６０％〜約９５％、約６０％〜約９０％、約６０％〜約８５％、約６０％〜約８０％、約６０％〜約７０％、約７０％〜約９９％、約７０％〜約９５％、約７０％〜約９０％、約７０％〜約８５％、約７０％〜約８０％、約８０％〜約９９％、約８０％〜約９５％、約８０％〜９０％、約８０％〜約８５％、約８５％〜約９９％、約８５％〜約９５％、約８０％〜約８５％、約８５％〜約９９％、約８５％〜約９０％、約９０％〜約９９％、約９０％〜約９５％又は約９５％〜約９９％のフォトルミネッセンス量子収率を示すことができる。幾つかの実施形態では、フッ化物含有配位子又はフッ化物アニオンで官能化したコア／シェルナノ構造は、約６０％〜約９９％のフォトルミネッセンス量子収率を示すことができる。幾つかの実施形態では、フッ化物含有配位子又はフッ化物アニオンで官能化したコア／シェルナノ構造は、約７０％〜約９０％のフォトルミネッセンス量子収率を示すことができる。
【０１８８】
[0196]  フッ化物含有配位子又はフッ化物アニオンで官能化したコア／シェルナノ構造のフォトルミネッセンススペクトルは、スペクトルの実質的にあらゆる所望の部分に及ぶことができる。幾つかの実施形態では、コア／シェルナノ構造のフォトルミネッセンススペクトルは、約３００ｎｍ〜約７５０ｎｍ、約３００ｎｍ〜約６５０ｎｍ、約３００ｎｍ〜約５５０ｎｍ、約３００ｎｍ〜約４５０ｎｍ、約４５０ｎｍ〜約７５０ｎｍ、約４５０ｎｍ〜約６５０ｎｍ、約４５０ｎｍ〜約５５０ｎｍ、約４５０ｎｍ〜約７５０ｎｍ、約４５０ｎｍ〜約６５０ｎｍ、約４５０ｎｍ〜約５５０ｎｍ、約５５０ｎｍ〜約７５０ｎｍ、約５５０ｎｍ〜約６５０ｎｍ又は約６５０ｎｍ〜約７５０ｎｍの発光極大を有することができる。
【０１８９】
[0197]  幾つかの実施形態では、コア／シェルナノ構造は、赤色範囲内で発光する。幾つかの実施形態では、ナノ構造組成物は、約６００ｎｍ〜約６５０ｎｍ、約６００ｎｍ〜約６４０ｎｍ、約６００ｎｍ〜約６３０ｎｍ、約６００ｎｍ〜約６２０ｎｍ、約６００ｎｍ〜約６１０ｎｍ、約６１０ｎｍ〜約６５０ｎｍ、約６１０ｎｍ〜約６４０ｎｍ、約６１０ｎｍ〜約６３０ｎｍ、約６１０ｎｍ〜約６２０ｎｍ、約６２０ｎｍ〜約６５０ｎｍ、約６２０ｎｍ〜約６４０ｎｍ、約６２０ｎｍ〜約６３０ｎｍ、約６３０ｎｍ〜約６５０ｎｍ、約６３０ｎｍ〜約６４０ｎｍ又は約６４０ｎｍ〜約６５０ｎｍのフォトルミネッセンスピーク波長を示す。幾つかの実施形態では、コア／シェルナノ構造は、インジウムを含むコアを含む。
【０１９０】
[0198]  幾つかの実施形態では、コア／シェルナノ構造は、緑色範囲内で発光する。幾つかの実施形態では、ナノ構造組成物は、約５１０ｎｍ〜約５６０ｎｍ、約５１０ｎｍ〜約５５０ｎｍ、約５１０ｎｍ〜約５４０ｎｍ、約５１０ｎｍ〜約５３０ｎｍ、約５１０ｎｍ〜約５２０ｎｍ、約５２０ｎｍ〜約５６０ｎｍ、約５２０ｎｍ〜約５５０ｎｍ、約５２０ｎｍ〜約５４０ｎｍ、約５２０ｎｍ〜約５３０ｎｍ、約５３０ｎｍ〜約５６０ｎｍ、約５３０ｎｍ〜約５５０ｎｍ、約５３０ｎｍ〜約５４０ｎｍ、約５４０ｎｍ〜約５６０ｎｍ、約５４０ｎｍ〜約５５０ｎｍ又は約５５０ｎｍ〜約５６０ｎｍのフォトルミネッセンスピーク波長を示す。幾つかの実施形態では、コア／シェルナノ構造は、赤色範囲内で発光する。幾つかの実施形態では、ナノ構造組成物は、約５２５ｎｍ〜約５３５ｎｍのフォトルミネッセンスピーク波長を示す。幾つかの実施形態では、コア／シェルナノ構造は、亜鉛を含むコアを含む。
【０１９１】
[0199]  幾つかの実施形態では、コア／シェルナノ構造は、青色、インジゴ、紫色及び／又は紫外の範囲内で発光する。幾つかの実施形態では、ナノ構造組成物は、約４２０ｎｍ〜約４７０ｎｍ、約４２０ｎｍ〜約４６０ｎｍ、約４２０ｎｍ〜約４５０ｎｍ、約４２０ｎｍ〜約４４０ｎｍ、約４２０ｎｍ〜約４３０ｎｍ、約４３０ｎｍ〜約４７０ｎｍ、約４３０ｎｍ〜約４６０ｎｍ、約４３０ｎｍ〜約４５０ｎｍ、約４３０ｎｍ〜約４４０ｎｍ、約４４０ｎｍ〜約４７０ｎｍ、約４４０ｎｍ〜約４６０ｎｍ、約４４０ｎｍ〜約４５０ｎｍ、約４５０ｎｍ〜約４７０ｎｍ、約４５０ｎｍ〜約４６０ｎｍ又は約４６０ｎｍ〜約４７０ｎｍのフォトルミネッセンスピーク波長を示す。幾つかの実施形態では、ナノ構造組成物は、約４５０ｎｍ〜約４６０ｎｍのフォトルミネッセンスピーク波長を示す。幾つかの実施形態では、コア／シェルナノ構造は、亜鉛を含むコアを含む。
【０１９２】
[0200]  フッ化物含有配位子又はフッ化物アニオンで官能化したコア／シェルナノ構造のサイズ分布は、比較的狭いことができる。幾つかの実施形態では、フッ化物含有配位子又はフッ化物アニオンで官能化した集団又はコア／シェルナノ構造のフォトルミネッセンススペクトルは、約１０ｎｍ〜約６０ｎｍ、約１０ｎｍ〜約４０ｎｍ、約１０ｎｍ〜約３０ｎｍ、約１０ｎｍ〜約２０ｎｍ、約２０ｎｍ〜約６０ｎｍ、約２０ｎｍ〜約４０ｎｍ、約２０ｎｍ〜約３０ｎｍ、約３０ｎｍ〜約６０ｎｍ、約３０ｎｍ〜約４０ｎｍ又は約４０ｎｍ〜約６０ｎｍの半値全幅を有することができる。幾つかの実施形態では、フッ化物含有配位子又はフッ化物アニオンで官能化した集団又はコア／シェルナノ構造のフォトルミネッセンススペクトルは、約３５ｎｍ〜約４５ｎｍの半値全幅を有することができる。
【０１９３】
フッ化物含有配位子又はフッ化物アニオンで官能化したナノ構造のコロイド安定性の増加
[0201]  幾つかの実施形態では、ナノ構造は、溶媒中のコロイド懸濁液として保管される。コロイドは、微視的に分散した不溶性粒子のある物質が別の物質全体に懸濁する混合物である。コロイド安定性は、平衡状態で懸濁したままとなる不溶性粒子の数を測定することによって求めることができる。コロイド安定性は、不溶性粒子の凝集又は沈降によって妨害されることがある。
【０１９４】
[0202]  フッ化物含有配位子又はフッ化物アニオンを有するナノ構造を不動態化することでコロイド安定性が増加し、長期間のナノ粒子の保管が可能となる。幾つかの実施形態では、フッ化物含有配位子又はフッ化物アニオンで官能化したナノ構造は、約１０℃〜約９０℃の温度において、約１分〜約３年、約１分〜約１２か月、約１分〜約６か月、約１分〜約３か月、約１分〜約１か月、約１分〜約１５日、約１分〜約１日、約１日〜約３年、約１日〜約１２か月、約１日〜約６か月、約１日〜約３か月、約１日〜約１か月、約１日〜約７日、約１日〜約１５日、約１日〜約７日、約１日〜約２日、約２日〜約３年、約２日〜約１２か月、約２日〜約６か月、約２日〜約３か月、約２日〜約１か月、約２日〜約１５日、約２日〜約７日、約７日〜約３年、約７日〜約１２か月、約７日〜約６か月、約７日〜約３か月、約７日〜約１か月、約７日〜約１５日、約１５日〜約３年、約１５日〜約１２か月、約１５日〜約６か月、約１５日〜約３か月、約１５日〜約１か月、約１か月〜約３年、約１か月〜約１２か月、約１か月〜約６か月、約１か月〜約３か月、約３か月〜約３年、約３か月〜約１２か月、約３か月〜約６か月、約６か月〜約３年、約６か月〜約１２か月又は約１２か月〜約３年にわたって保管することができる。
【０１９５】
[0203]  幾つかの実施形態では、フッ化物含有配位子又はフッ化物アニオンで官能化したナノ構造は、約３０℃〜約９０℃の温度において、約１分〜約３年、約１分〜約１２か月、約１分〜約６か月、約１分〜約３か月、約１分〜約１か月、約１分〜約１５日、約１分〜約１日、約１日〜約３年、約１日〜約１２か月、約１日〜約６か月、約１日〜約３か月、約１日〜約１か月、約１日〜約７日、約１日〜約１５日、約１日〜約７日、約１日〜約２日、約２日〜約３年、約２日〜約１２か月、約２日〜約６か月、約２日〜約３か月、約２日〜約１か月、約２日〜約１５日、約２日〜約７日、約７日〜約３年、約７日〜約１２か月、約７日〜約６か月、約７日〜約３か月、約７日〜約１か月、約７日〜約１５日、約１５日〜約３年、約１５日〜約１２か月、約１５日〜約６か月、約１５日〜約３か月、約１５日〜約１か月、約１か月〜約３年、約１か月〜約１２か月、約１か月〜約６か月、約１か月〜約３か月、約３か月〜約３年、約３か月〜約１２か月、約３か月〜約６か月、約６か月〜約３年、約６か月〜約１２か月又は約１２か月〜約３年にわたって保管することができる。
【０１９６】
ナノ構造膜
[0204]  幾つかの実施形態では、フッ化物含有配位子又はフロウリドアニオンで官能化したコア／シェルナノ構造がナノ構造膜中に組み込まれる。幾つかの実施形態では、ナノ構造膜は、ナノ構造の少なくとも１つの集団を含み、ナノ構造は、（ａ）ナノ構造の少なくとも１つの集団であって、ナノ構造は、コア及び少なくとも１つのシェルを含む、ナノ構造の少なくとも１つの集団と；（ｂ）ナノ構造の表面に結合された少なくとも１つのフッ化物含有配位子；又は（ｂ’）ナノ構造の表面に結合されたフッ化物アニオンとを含み；フッ化物含有配位子は、フルオロジンケート、テトラフルオロボレート及びヘキサフルオロホスフェートからなる群から選択される。幾つかの実施形態では、ナノ構造膜は、ナノ構造の１〜５つの集団を含む。幾つかの実施形態では、ナノ構造膜は、ナノ構造の１つの集団を含む。
【０１９７】
[0205]  幾つかの実施形態では、ナノ構造膜は、少なくとも１つの有機樹脂をさらに含む。幾つかの実施形態では、ナノ構造膜は１つの有機樹脂をさらに含む。幾つかの実施形態では、ナノ構造膜は、１つ〜５つの有機樹脂をさらに含む。幾つかの実施形態では、フッ化物含有配位子又はフッ化物アニオンで官能化したコア／シェルナノ構造は、少なくとも１つの有機樹脂を含むマトリックス中に埋め込まれる。幾つかの実施形態では、少なくとも１つの有機樹脂は、熱硬化性樹脂又はＵＶ硬化性樹脂である。幾つかの実施形態では、少なくとも１つの有機樹脂は、ＵＶ硬化性樹脂である。本明細書において使用される場合、「埋め込まれる」という用語は、ナノ構造が、マトリックスの主要成分を構成するマトリックス材料中に囲い込まれるか又は包み込まれることを示すために使用される。幾つかの実施形態では、ナノ構造は、マトリックス材料全体に均一に分布する。幾つかの実施形態では、ナノ構造は、用途に特有の均一分布関数に従って分布する。
【０１９８】
[0206]  幾つかの実施形態では、ナノ構造は、青色可視波長スペクトル、緑色可視波長スペクトル又は赤色可視波長スペクトルで発光するサイズを有する均一集団を含むことができる。幾つかの実施形態では、ナノ構造は、青色可視波長スペクトルで発光するサイズを有するナノ構造の第１の集団、緑色可視波長スペクトルで発光するサイズを有するナノ構造の第２の集団及び赤色可視波長スペクトルで発光するサイズを有するナノ構造の第３の集団を含むことができる。
【０１９９】
[0207]  マトリックス材料は、ナノ構造を収容可能なあらゆる適切なホストマトリックス材料であり得る。適切なマトリックス材料は、ナノ構造と、ナノ構造膜をデバイスに取り付けるために使用される任意の周囲のパッケージング材料又は層とに対して化学的及び光学的に適合性であり得る。適切なマトリックス材料は、一次光及び二次光の両方に対して透明である非黄変光学材料を含むことができ、それによって一次光及び二次光の両方がマトリックス材料を透過することができる。マトリックス材料は、ポリマーと、有機及び無機酸化物とを含むことができる。マトリックス材料中での使用に適切なポリマーは、そのような目的に使用できることが当業者に知られているあらゆるポリマーであり得る。ポリマーは、実質的に半透明又は実質的に透明であり得る。マトリックス材料としては、エポキシ、アクリレート、ノルボルネン、ポリエチレン、ポリ（ビニルブチラール）：ポリ（酢酸ビニル）、ポリ尿素、ポリウレタン；シリコーン及びシリコーン誘導体、例えば、限定するものではないが、アミノシリコーン（ＡＭＳ）、ポリフェニルメチルシロキサン、ポリフェニルアルキルシロキサン、ポリジフェニルシロキサン、ポリジアルキルシロキサン、シルセスキオキサン、フッ素化シリコーン並びにビニル及び水素化物で置換されたシリコーン；限定するものではないが、メチルメタクリレート、ブチルメタクリレート及びラウリルメタクリレートなどのモノマーから形成されるアクリルポリマー及びコポリマー；スチレン系ポリマー、例えばポリスチレン、アミノポリスチレン（ＡＰＳ）及びポリ（アクリロニトリルエチレンスチレン）（ＡＥＳ）；ジビニルベンゼンなどの二官能性モノマーと架橋するポリマー；配位子材料の架橋に適切な架橋剤、配位子アミン（例えば、ＡＰＳ又はポリエチレンイミン配位子アミン）と結合してエポキシを形成するエポキシドなどが挙げられるが、これらに限定されるものではない。
【０２００】
[0208]  幾つかの実施形態では、マトリックス材料は、ナノ構造膜の光変換効率を改善できるＴｉＯ２マイクロビーズ、ＺｎＳマイクロビーズ又はガラスマイクロビーズなどの散乱性マイクロビーズを含む。幾つかの実施形態では、マトリックス材料は、遮光要素を含むことができる。
【０２０１】
[0209]  幾つかの実施形態では、マトリックス材料は、低い酸素透過性及び透湿性を有することができ、高い光及び化学安定性を示すことができ、好都合な屈折率を示すことができ、ナノ構造の外面に接着することができ、そのため、ナノ構造を保護するための気密シールを提供することができる。別の一実施形態では、ロールツーロール加工を容易にするために、マトリックス材料はＵＶ又は熱硬化方法を用いて硬化させることができる。
【０２０２】
[0210]  幾つかの実施形態では、ナノ構造膜は、ナノ構造をポリマー（例えば、フォトレジスト）中に混合し、そのナノ構造−ポリマー混合物を基板上にキャストすること、ナノ構造をモノマーと混合してそれらを互いに重合させること、ナノ構造をゾルゲル中で混合して酸化物を形成すること又は当業者に周知のあらゆる他の方法によって形成することができる。
【０２０３】
[0211]  幾つかの実施形態では、ナノ構造膜の形成は、フィルム押出成形法を含むことができる。フィルム押出成形法は、マトリックス材料と、フッ化物含有配位子又はフッ化物アニオンで官能化したナノ構造などの障壁層でコーティングされたコアシェルナノ構造との均一混合物を形成することと、均一混合物を押出機中に供給する上部搭載ホッパー中に導入することとを含むことができる。幾つかの実施形態では、均一混合物は、ペレットの形態であり得る。フィルム押出成形法は、ナノ構造膜をスロットダイから押出成形することと、押出成形されたナノ構造膜を冷却ロールに通すこととをさらに含むことができる。幾つかの実施形態では、押出成形されたナノ構造膜は、約７５μｍ未満、例えば、約７０μｍ〜約４０μｍ、約６５μｍ〜約４０μｍ、約６０μｍ〜約４０μｍ又は約５０μｍ〜約４０μｍの範囲内の厚さを有することができる。幾つかの実施形態では、ナノ構造膜は、約１０μｍ未満の厚さを有する。幾つかの実施形態では、ナノ構造膜の形成は、フィルム押出成形法後に二次的方法を任意選択的に含むことができる。二次的方法は、共押出、熱成形、真空成形、プラズマ成形、成形及び／又はナノ構造膜層の上面にテクスチャーを形成するためのエンボス加工などの方法を含むことができる。テクスチャー加工された上面のナノ構造膜は、例えば、ナノ構造膜の画定された光拡散特性及び／又は画定された角度の光学発光特性の改善に役立つ場合がある。
【０２０４】
成形物品
[0212]  幾つかの実施形態では、本開示は、本明細書に開示されるいずれかのナノ構造を含む成形物品を提供する。幾つかの実施形態では、本開示は、本明細書に開示されるいずれかのナノ構造膜を含む成形物品を提供する。幾つかの実施形態では、本開示は、ナノ構造を含む成形物品であって、ナノ構造は、（ａ）ナノ構造の少なくとも１つの集団であって、ナノ構造は、コア及び少なくとも１つのシェルを含む、ナノ構造の少なくとも１つの集団と；（ｂ）ナノ構造の表面に結合された少なくとも１つのフッ化物含有配位子；又は（ｂ’）ナノ構造の表面に結合されたフッ化物アニオンとを含み；フッ化物含有配位子は、フルオロジンケート、テトラフルオロボレート及びヘキサフルオロホスフェートからなる群から選択される、成形物品を提供する。幾つかの実施形態では、ナノ構造は、量子ドットである。
【０２０５】
[0213]  幾つかの実施形態では、成形物品は、膜、ディスプレイデバイスの基板又は発光ダイオードである。幾つかの実施形態では、成形物品は、エレクトロルミネッセンスデバイスである。
【０２０６】
[0214]  幾つかの実施形態では、成形物品は、量子ドット層を含む。幾つかの実施形態では、量子ドット層は、パターン化された量子ドット層を含む。
【０２０７】
[0215]  幾つかの実施形態では、量子ドット層は、約１μｍ〜約２５μｍの厚さを有する。幾つかの実施形態では、量子ドット層は、約５μｍ〜約２５μｍの厚さを有する。幾つかの実施形態では、量子ドット層は、約１０μｍ〜約１２μｍの厚さを有する。
【０２０８】
ナノ構造層の製造
[0216]  幾つかの実施形態では、ナノ構造層は、ポリマーマトリックス中に埋め込むことができる。本明細書において使用される場合、「埋め込まれる」という用語は、ナノ構造集団が、マトリックスの成分の大部分を構成するポリマーで囲い込まれるか又は包み込まれることを示すために使用される。幾つかの実施形態では、少なくとも１つのナノ構造集団は、マトリックス全体にわたって適宜均一に分布する。幾つかの実施形態では、少なくとも１つのナノ構造集団は、用途に特有の分布に従って分布する。幾つかの実施形態では、ナノ構造は、ポリマー中に混合され、基板の表面に塗布される。
【０２０９】
[0217]  幾つかの実施形態では、ナノ構造組成物は、堆積されてナノ構造層を形成する。幾つかの実施形態では、ナノ構造組成物は、限定するものではないが、塗装、スプレーコーティング、溶媒噴霧、湿式コーティング、接着剤コーティング、スピンコーティング、テープコーティング、ロールコーティング、フローコーティング、インクジェット蒸気噴射、ドロップキャスティング、ブレードコーティング、ミスト堆積又はそれらの組合せなどの当技術分野において周知のあらゆる適切な方法によって堆積することができる。ナノ構造組成物は、基板の所望の層上に直接コーティングすることができる。代わりに、ナノ構造組成物から固体層を独立した要素として形成し、続いて基板に取り付けることができる。幾つかの実施形態では、ナノ構造組成物は、１つ以上の障壁層上に堆積することができる。
【０２１０】
[0218]  幾つかの実施形態では、ナノ構造層は、堆積後に硬化される。適切な硬化方法としては、ＵＶ硬化などの光硬化及び熱硬化が挙げられる。従来の積層膜加工方法、テープコーティング方法及び／又はロールツーロール製造方法をナノ構造層の形成に使用することができる。
【０２１１】
スピンコーティング
[0219]  幾つかの実施形態では、ナノ構造組成物は、スピンコーティングを用いて基板上に堆積される。スピンコーティングでは、真空によって固定される、スピナーと呼ばれる機械上に搭載された基板の中央に少量の材料が典型的には堆積される。スピナーによって基板に高速回転が生じ、それによって向心力が生じて、材料が基板の中央から端部まで広がる。材料の大部分は、振り落とされるが、ある量は基、板に残り、回転を続けると、表面上に材料の薄膜が形成される。膜の最終厚さは、回転速度、加速及び回転時間などのスピンプロセスで選択されるパラメーターに加えて、堆積される材料及び基板の性質によって決定される。制御された厚さを実現するために必要なスピンコーティング条件は、堆積される材料の粘度及び温度に大きく依存する。幾つかの実施形態では、約１５００ｒｐｍ〜約６０００ｒｐｍの回転速度が約１０〜６０秒の回転時間とともに使用される。
【０２１２】
ミスト堆積
[0220]  幾つかの実施形態では、ナノ構造組成物は、ミスト堆積を用いて基板上に堆積される。ミスト堆積は、室温及び大気圧で行われ、プロセス条件を変化させることによって膜厚を正確に制御することができる。ミスト堆積中、窒素ガスにより、液体原料物質は非常に微細なミストにされて堆積チャンバーまで送られる。次に、このミストは、フィールドスクリーンとウエハホルダーとの間の高電圧電位によってウエハ表面に引き寄せられる。液滴がウエハ表面上で凝集した後、ウエハをチャンバーから取り出し、熱硬化させることで溶媒を蒸発させることができる。液体前駆体は、溶媒と、堆積される材料との混合物である。これが加圧窒素ガスによって噴霧器に送られる。Price, S.C., et al.,“Formation of Ultra-Thin Quantum Dot Films by Mist Deposition,”ESC Transactions 11:89-94 (2007)。
【０２１３】
スプレーコーティング
[0221]  幾つかの実施形態では、ナノ構造組成物は、スプレーコーティングを用いて基板上に堆積される。スプレーコーティングの典型的な設備は、スプレーノズル、噴霧器、前駆体溶液及びキャリアガスを含む。スプレー堆積プロセスでは、前駆体溶液は、キャリアガスにより、又は霧化（例えば、超音波、エアブラスト又は静電気による）によりマイクロサイズの液滴に微細化される。噴霧器から出た液滴は、必要に応じて制御及び調節されるキャリアガスを用いてノズルを介して基板表面によって加速される。スプレーノズルと基板との間の相対運動は、基板上を完全に覆う目的のための設計によって規定される。
【０２１４】
[0222]  幾つかの実施形態では、ナノ構造組成物の塗布は、溶媒をさらに含む。幾つかの実施形態では、ナノ構造組成物を塗布するための溶媒は、水、有機溶媒、無機溶媒、ハロゲン化有機溶媒又はそれらの混合物である。実例となる溶媒としては、水、Ｄ２Ｏ、アセトン、エタノール、ジオキサン、酢酸エチル、メチルエチルケトン、イソプロパノール、アニソール、γ−ブチロラクトン、ジメチルホルムアミド、Ｎ−メチルピロリジノン、ジメチルアセトアミド、ヘキサメチルホスホルアミド、トルエン、ジメチルスルホキシド、シクロペンタノン、テトラメチレンスルホキシド、キシレン、ε−カプロラクトン、テトラヒドロフラン、テトラクロロエチレン、クロロホルム、クロロベンゼン、ジクロロメタン、１，２−ジクロロエタン、１，１，２，２−テトラクロロエタン又はそれらの混合物が挙げられるが、これらに限定されるものではない。
【０２１５】
[0223]  幾つかの実施形態では、ナノ構造組成物を熱硬化させてナノ構造層が形成される。幾つかの実施形態では、組成物は、ＵＶ光を用いて硬化される。幾つかの実施形態では、ナノ構造組成物がナノ構造膜の障壁層上に直接コーティングされ、続いて追加の障壁層がナノ構造層上に堆積されて、ナノ構造膜が形成される。強度、安定性及びコーティング均一性を高めるため、且つ料の不整合性、気泡形成及び障壁層材料又は他の材料のしわ若しくは折れ曲がりを防止するため、障壁膜の下に支持基板を使用することができる。さらに、上部及び底部の障壁層間に材料を封入するために、好ましくは１つ以上の障壁層がナノ構造層上に堆積される。適切には、障壁層は、積層フィルムとして堆積して、任意選択的に封止又はさらなる処理を行うことができ、続いてナノ構造膜を個別の発光デバイス中に組み込むことができる。ナノ構造組成物の堆積方法は、当業者によって理解されるように、さらなる成分又は異なる成分を含むことができる。このような実施形態は、明るさ及び色などのナノ構造発光特性（例えば、量子ドット膜の白色点を調節するため）並びにナノ構造膜厚及び他の特性のインラインプロセス調整が可能である。さらに、これらの実施形態により、製造中のナノ構造膜特性の定期的検査及び正確なナノ構造膜特性を実現するためのあらゆる必要なトグリングが可能となる。コンピュータープログラムを使用して、ナノ構造膜の形成に使用される混合物のそれぞれの量を電子的に変更できるため、このような試験及び調整は、加工ラインの機械的構成を変更せずに実現することもできる。
【０２１６】
障壁層
[0224]  幾つかの実施形態では、成形物品は、ナノ構造層の一方又は両方の側に配置される１つ以上の障壁層を含む。適切な障壁層により、ナノ構造層及び成形物品が高温、酸素及び水分などの環境条件から保護される。適切な障壁材料としては、疎水性であり、成形物品と化学的及び機械的に適合性であり、光安定性及び化学安定性を示し、高温に耐えることができる非黄変透明光学材料が挙げられる。幾つかの実施形態では、１つ以上の障壁層は、成形物品と屈折率整合される。幾つかの実施形態では、成形物品のマトリックス材料と１つ以上の隣接障壁層とは、ほぼ同等の屈折率を有するように屈折率整合され、それによって障壁層を透過して成形物品に向かう光の大部分が障壁層からナノ構造層中まで透過する。この屈折率整合により、障壁とマトリックス材料との間の界面における光学的損失が低減される。
【０２１７】
[0225]  障壁層は、適切には固体材料であり、硬化した液体、ゲル又はポリマーであり得る。障壁層は、個別の用途により、可撓性又は非可撓性の材料を含むことができる。障壁層は、好ましくは、平面層であり、個別の発光用途により、あらゆる適切な形状及び表面形態を含むことができる。幾つかの実施形態では、１つ以上の障壁層は、積層膜加工技術に適合可能であり、それによってナノ構造層が少なくとも１つの第１の障壁層上に配置され、少なくとも１つの第２の障壁層がナノ構造層の反対側のナノ構造層上に配置されて、一実施形態による成形物品が形成される。適切な障壁材料としては、当技術分野において周知のあらゆる適切な障壁材料が挙げられる。幾つかの実施形態では、適切な障壁材料としては、ガラス、ポリマー及び酸化物が挙げられる。適切な障壁層材料としては、ポリマー、例えばポリエチレンテレフタレート（ＰＥＴ）；酸化物、例えば酸化ケイ素、酸化チタン又は酸化アルミニウム（例えば、ＳｉＯ２、Ｓｉ２Ｏ３、ＴｉＯ２又はＡｌ２Ｏ３）；並びに適切なそれらの組合せが挙げられるが、これらに限定されるものではない。好ましくは、成形物品の各障壁層は、異なる材料又は組成物を含む少なくとも２つの層を含み、それにより、その多層障壁によって障壁層中のピンホール欠陥配列が解消又は低減され、ナノ構造層中に透過する酸素及び水分に対する有効な障壁が得られる。ナノ構造層は、あらゆる適切な材料又は材料の組合せを含むことができ、ナノ構造層のいずれか又は両方の側にあらゆる適切な数の障壁層を含むことができる。障壁層の材料、厚さ及び数は、個別の用途によって決定され、ナノ構造層の障壁保護及び明るさが最大化され、同時に成形物品の厚さが最小限となるように適宜選択される。好ましい実施形態では、各障壁層は、積層膜、好ましくは二重積層膜を含み、各障壁層の厚さは、ロールツーロール又は積層体製造プロセスにおけるしわをなくすのに十分な厚さである。障壁の数又は厚さは、ナノ構造が重金属又は他の毒性材料を含む実施形態では法的な毒性指針によりさらに左右されることがあり、この指針により、より多い又はより厚い障壁層が必要となり得る。障壁に関するさらなる考慮事項としては、コスト、利用可能性及び機械的強度が挙げられる。
【０２１８】
[0226]  幾つかの実施形態では、ナノ構造膜は、ナノ構造層のそれぞれの側に隣接して２つ以上の障壁層を含み、例えばそれぞれの側に２つ若しくは３つの層又はナノ構造層のそれぞれの側に２つの障壁層を含む。幾つかの実施形態では、各障壁層は、薄いガラス板、例えば約１００μｍ、１００μｍ以下又は５０μｍ以下の厚さを有するガラス板を含む。
【０２１９】
[0227]  成形物品のそれぞれの障壁層は、あらゆる適切な厚さを有することができる。これは、当業者によって理解されるように、発光デバイス及び用途並びに障壁層及びナノ構造層などの個別の膜構成要素の個別の要求及び特性によって決定される。幾つかの実施形態では、各障壁層は、５０μｍ以下、４０μｍ以下、３０μｍ以下、２５μｍ以下、２０μｍ以下又は１５μｍ以下の厚さを有することができる。ある実施形態では、障壁層は、酸化ケイ素、酸化チタン及び酸化アルミニウム（例えば、ＳｉＯ２、Ｓｉ２Ｏ３、ＴｉＯ２又はＡｌ２Ｏ３）などの材料を含むことができる酸化物コーティングを含む。酸化物コーティングは、約１０μｍ以下、５μｍ以下、１μｍ以下又は１００ｎｍ以下の厚さを有することができる。ある実施形態では、障壁は、約１００ｎｍ以下、１０ｎｍ以下、５ｎｍ以下又は３ｎｍ以下の厚さの薄い酸化物コーティングを含む。上部及び／又は底部の障壁は、薄い酸化物コーティングからなることができるか、又は薄い酸化物コーティングと１つ以上の追加の材料層とを含むことができる。
【０２２０】
ナノ構造層の特徴及び実施形態
[0228]  幾つかの実施形態では、ナノ構造層は、ディスプレイデバイスの形成に使用される。本明細書において使用される場合、ディスプレイデバイスは、発光型ディスプレイを有するあらゆるシステムを意味する。このようなデバイスとしては、液晶ディスプレイを含むデバイス、有機発光ダイオード（ＯＬＥＤ）又はマイクロＬＥＤなどの発光ディスプレイ、テレビ、コンピューター、携帯電話、スマートフォン、携帯情報端末（ＰＤＡ）、ゲーム用デバイス、電子書籍リーダー、デジタルカメラなどが挙げられるが、これらに限定されるものではない。
【０２２１】
[0229]  幾つかの実施形態では、ナノ構造は、「オンチップ」配置によってディスプレイデバイス中に組み込まれる。本明細書において使用される場合、「オンチップ」は、発光ダイオードカップ中にナノ構造を配置することを意味する。幾つかの実施形態では、ナノ構造を樹脂又は流体中に溶解させて、発光ダイオードカップ中に充填する。幾つかの実施形態では、ナノ構造は、「ニアチップ」配置によってディスプレイデバイス中に組み込まれる。本明細書において使用される場合、「ニアチップ」は、ナノ構造膜を通過して光が放出されるように、発光ダイオード組立体の上面にナノ構造をコーティングすることを意味する。
【０２２２】
エレクトロルミネッセンスデバイス
[0230]  幾つかの実施形態では、成形物品は、エレクトロルミネッセンスデバイスである。幾つかの実施形態では、ナノ構造成形物品は、液晶ディスプレイ又は発光ダイオードである。
【０２２３】
[0231]  幾つかの実施形態では、ナノ構造組成物は、照明デバイスの発光層の形成に使用される。照明デバイスは、フレキシブルエレクトロニクス、タッチスクリーン、モニター、テレビ、携帯電話及びあらゆる他の高解像度ディスプレイなどの多様な用途に使用することができる。幾つかの実施形態では、照明デバイスは、発光ダイオード又は液晶ディスプレイである。幾つかの実施形態では、照明デバイスは、量子ドット発光ダイオード（ＱＬＥＤ）である。ＱＬＥＤの一例は、その全体が参照により本明細書に援用される米国特許出願公開第１５／８２４，７０１号に開示されている。
【０２２４】
[0232]  幾つかの実施形態では、本開示は、
（ａ）第１の伝導層と；
（ｂ）第２の伝導層と；
（ｃ）第１の伝導層と第２の伝導層との間の発光層と
を含む発光ダイオードであって、発光層は、ナノ構造の少なくとも１つの集団を含み、ナノ構造は、（ａ）ナノ構造の少なくとも１つの集団と；（ｂ）ナノ構造の表面に結合された少なくとも１つのフッ化物含有配位子とを含み；フッ化物含有配位子は、フルオロジンケート、テトラフルオロボレート及びヘキサフルオロホスフェートからなる群から選択される、発光ダイオードを提供する。
【０２２５】
[0233]  幾つかの実施形態では、本開示は、
（ａ）第１の伝導層と；
（ｂ）第２の伝導層と；
（ｃ）第１の伝導層と第２の伝導層との間の発光層と
を含む発光ダイオードであって、発光層は、ナノ構造の少なくとも１つの集団を含み、ナノ構造は、（ａ）ナノ構造の少なくとも１つの集団と；（ｂ）ナノ構造の表面に結合されたフッ化物アニオンとを含む、発光ダイオードを提供する。
【０２２６】
[0234]  幾つかの実施形態では、発光層は、ナノ構造膜である。
【０２２７】
[0235]  幾つかの実施形態では、発光ダイオードは、第１の伝導層と、第２の伝導層と、発光層とを含み、発光層は、第１の伝導層と第２の伝導層との間に配置される。幾つかの実施形態では、発光層は、薄膜である。
【０２２８】
[0236]  幾つかの実施形態では、発光ダイオードは、第１の伝導層と第２の伝導層との間に正孔注入層、正孔輸送層及び電子輸送層などのさらなる層を含む。幾つかの実施形態では、正孔注入層、正孔輸送層及び電子輸送層は、薄膜である。幾つかの実施形態では、これらの層は、基板上に積層される。
【０２２９】
[0237]  第１の伝導層及び第２の伝導層に電圧が印加されると、第１の伝導層で注入された正孔は、正孔注入層及び／又は正孔輸送層を介して発光層まで移動し、第２の伝導層から注入された電子は、電子輸送層を介して発光層まで移動する。発光層中で正孔と電子とが再結合して励起子を生成する。
【０２３０】
基板
[0238]  基板は、発光ダイオードの製造に一般に使用されるあらゆる基板であり得る。幾つかの実施形態では、基板は、ガラスなどの透明基板である。幾つかの実施形態では、基板は、ポリイミドなどの可撓性材料又はポリエチレンテレフタレートなどの可撓性で透明の材料である。幾つかの実施形態では、基板は、約０．１ｍｍ〜２ｍｍの厚さを有する。幾つかの実施形態では、基板は、ガラス基板、プラスチック基板、金属基板又はシリコン基板である。
【０２３１】
第１の伝導層
[0239]  幾つかの実施形態では、第１の伝導層は、基板上に堆積される。幾つかの実施形態では、第１の伝導層は、伝導層のスタックである。幾つかの実施形態では、第１の伝導層は、約５０ｎｍ〜約２５０ｎｍの厚さを有する。幾つかの実施形態では、第１の伝導層は、例えば、スパッタリング又は電子ビーム蒸着などのあらゆる周知の堆積技術を用いて薄膜として堆積される。幾つかの実施形態では、第１の伝導層は、インジウムスズ酸化物（ＩＴＯ）、インジウム亜鉛酸化物、二酸化スズ、酸化亜鉛、マグネシウム、アルミニウム、アルミニウム−リチウム、カルシウム、マグネシウム−インジウム、マグネシウム−銀、銀、金又はそれらの混合物を含む。幾つかの実施形態では、第１の伝導層は、アノードである。
【０２３２】
第２の伝導層
[0240]  幾つかの実施形態では、全層構造を第１の伝導層と第２の伝導層との間に挟むことができる。幾つかの実施形態では、第１の伝導層は、デバイスのアノードとして機能する一方、第２の伝導層は、デバイスのカソードとして機能する。幾つかの実施形態では、第２の伝導層は、アルミニウムなどの金属である。幾つかの実施形態では、第２の伝導層は、約１００ｎｍ〜約１５０ｎｍの厚さを有する。幾つかの実施形態では、第２の伝導層は、伝導層のスタックである。例えば、第２の伝導層は、ＩＴＯの２つの層間に挟まれた銀の層（ＩＴＯ／Ａｇ／ＩＴＯ）を含むことができる。
【０２３３】
[0241]  幾つかの実施形態では、第２の伝導層は、インジウムスズ酸化物、酸化インジウムと亜鉛との合金、二酸化チタン、酸化スズ、硫化亜鉛、銀又はそれらの混合物を含む。
【０２３４】
半導体ポリマー層
[0242]  幾つかの実施形態では、発光ダイオードは、半導体ポリマー層をさらに含む。幾つかの実施形態では、半導体ポリマー層は、正孔注入層として機能する。幾つかの実施形態では、導体ポリマー層は、第１の伝導層上に堆積される。幾つかの実施形態では、半導体ポリマー層は、真空蒸着、スピンコーティング、印刷、キャスティング、スロットダイコーティング又はラングミュア−ブロジェット（ＬＢ）堆積によって堆積される。幾つかの実施形態では、半導体ポリマー層は、約２０ｎｍ〜約６０ｎｍの厚さを有する。
【０２３５】
[0243]  幾つかの実施形態では、半導体ポリマー層は、銅フタロシアニン、４，４’，４’’−トリス［（３−メチルフェニル）フェニルアミノ］トリフェニルアミン（ｍ−ＭＴＤＡＴＡ）、４，４’，４’’−トリス（ジフェニルアミノ）トリフェニルアミン（ＴＤＡＴＡ）、４，４’，４’’−トリス［２−ナフチル（フェニル）アミノ］トリフェニルアミン（２Ｔ−ＮＡＴＡ）、ポリアニリン／ドデシルベンゼンスルホン酸、ポリ（３，４−エチレンジオキシチオフェン）／ポリスチレンスルホネート）（ＰＥＤＯＴ／ＰＳＳ）、ポリアニリン／ショウノウスルホン酸又はポリアニリン／ポリ（４−スチレンスルホネート）を含む。
【０２３６】
第１の輸送層
[0244]  幾つかの実施形態では、発光ダイオードは、第１の伝導層と第２の伝導層との間に発生した電界によって生じる電子及び正孔の輸送を促進するための輸送層をさらに含む。幾つかの実施形態では、発光ダイオードは、第１の伝導層に関連する第１の輸送層をさらに含む。幾つかの実施形態では、第１の輸送層は、正孔輸送層（及び電子及び／又は励起子阻止層）として機能する。幾つかの実施形態では、第１の輸送層は、第１の伝導層上に堆積される。幾つかの実施形態では、第１の輸送層は、半導体ポリマー層上に堆積される。幾つかの実施形態では、第１の輸送層は、約２０ｎｍ〜約５０ｎｍの厚さを有する。幾つかの実施形態では、第１の輸送層は、可視光に対して実質的に透明である。
【０２３７】
[0245]  幾つかの実施形態では、第１の輸送層は、アミン、トリアリールアミン、チオフェン、カルバゾール、フタロシアニン、ポルフィリン又はそれらの混合物からなる群から選択される材料を含む。幾つかの実施形態では、第１の輸送層は、Ｎ，Ｎ’−ジ（ナフタレン−１−イル）−Ｎ，Ｎ’−ビス（４−ビニルフェニル）−４，４’−ジアミン、ポリ［（９，９−ジオクチルフルオレニル−２，７−ジイル）−コ−（４，４’−（Ｎ−（４−ｓｅｃ−ブチルフェニル））ジフェニルアミン）］又はポリ（９−ビニルカルバゾール）を含む。
【０２３８】
第２の輸送層
[0246]  幾つかの実施形態では、発光ダイオードは、第２の輸送層をさらに含む。幾つかの実施形態では、第２の輸送層は、電子輸送層（及び正孔及び／又は励起子阻止層）として機能する。幾つかの実施形態では、第２の輸送層は、発光層に接触する。幾つかの実施形態では、第２の輸送層は、発光層と第２の伝導層との間に配置される。幾つかの実施形態では、第２の輸送層は、約２０ｎｍ〜約５０ｎｍの厚さを有する。幾つかの実施形態では、第２の輸送層は、可視光に対して実質的に透明である。
【０２３９】
[0247]  幾つかの実施形態では、第２の輸送層は、イミダゾール、ピリジン、ピリミジン、ピリダジン、ピラキシン（pyraxine）、オキサジアゾール、キノリン、キノキサリン、アントラセン、ベンズアントラセン、ピレン、ペリレン、ベンゾイミダゾール、トリアジン、ケトン、ホスフィンオキシド、フェナジン、フェナントロリン、トリアリールボラン、金属酸化物及びそれらの組合せからなる群から選択される材料を含む。幾つかの実施形態では、第２の輸送層は、１，３−ビス（３，５−ジピリド−３−イルフェニル）ベンゼン（Ｂ３ＰｙＰＢ）、バソクプロイン、バソフェナントロリン、３−（ビフェニル−４−イル）−５−（４−ｔｅｒｔ−ブチルフェニル）−４−フェニル−４Ｈ−１，２，４−トリアゾール、２−（４−ビフェニリル）−５−フェニル−１，３，４−オキサジアゾール、３，５−ビス（４−ｔｅｒｔ−ブチルフェニル）−４−フェニル−４Ｈ−１，２，４−トリアゾール、ビス（８−ヒドロキシ−２−メチルキノリン）−（４−フェニルフェノキシ）アルミニウム、２，５−ビス（１−ナフチル）−１，３，４−オキサジアゾール、３，５−ジフェニル−４−（１−ナフチル）−１Ｈ−１，２，４−トリアゾール、１，３，５−トリ（ｍ−ピリジン−３−イルフェニル）ベンゼン（ＴｍＰｙＰＢ）、２，２’，２”−（１，３，５−ベンジントリイル）−トリス（１−フェニル−１−Ｈ−ベンゾイミダゾール）（ＴＰＢｉ）、トリス−（８−ヒドロキシキノリン）アルミニウム、ＴｉＯ２、ＺｎＯ、ＳｎＯ２、ＳｉＯ２、ＺｒＯ２又はＺｎＭｇＯを含む。幾つかの実施形態では、第２の輸送層は、ＺｎＭｇＯを含む。
【０２４０】
[0248]  第１の伝導層及び第２の伝導層の極性が逆になる場合、第１の輸送層及び第２の輸送層の役割が逆になる。
【０２４１】
ガラス液晶ディスプレイデバイス上の量子ドット
[0249]  幾つかの実施形態では、ナノ構造膜は、ガラス液晶ディスプレイデバイス上の量子ドット中に組み込まれる。液晶ディスプレイデバイスは、中間の基板又は障壁層を必要とせずに、導光板（ＬＧＰ）上に直接形成されたナノ構造膜を含むことができる。幾つかの実施形態では、ナノ構造膜は、薄膜であり得る。幾つかの実施形態では、ナノ構造膜は、５００μｍ以下、１００μｍ以下又は５０μｍ以下の厚さを有することができる。幾つかの実施形態では、ナノ構造膜は、約１５μｍ以下の厚さを有する薄膜である。
【０２４２】
[0250]  ＬＧＰは、ガラスを含む少なくとも１つの上面を含む１つ以上の側面を有する光キャビティを含むことができる。ガラスにより、水分及び空気などの不純物に対する優れた耐性が得られる。さらに、ガラスは、構造的剛性を維持しながら薄い基板として成形することができる。したがって、ＬＧＰは、十分な障壁及び構造特性を有する基板を得るために、少なくとも部分的にガラス表面に形成することができる。
【０２４３】
[0251]  幾つかの実施形態では、ナノ構造膜をＬＧＰ上に形成することができる。幾つかの実施形態では、ナノ構造膜は、樹脂などのマトリックス材料中に埋め込まれたナノ構造の集団を含む。湿式コーティング、塗装、スピンコーティング又はスクリーン印刷などの当技術分野において周知のあらゆる方法により、ＬＧＰ上にナノ構造膜を形成することができる。堆積後、ナノ構造膜の樹脂を硬化させることができる。幾つかの実施形態では、１つ以上のナノ構造膜の樹脂を部分的に硬化させ、さらに処理し、次に最終的に硬化させることができる。ナノ構造膜は、１つの層として、すなわち別個の層として堆積することができ、別個の層は種々の性質を含むことができる。ナノ構造膜の幅及び高さは、あらゆる所望の寸法であり得、ディスプレイデバイスの表示パネルのサイズによって左右される。例えば、腕時計及び電話などの小型のディスプレイデバイスの実施形態では、ナノ構造膜は、比較的小さい表面積を有することができるか、又はＴＶ及びコンピューターのモニターなどの大型ディスプレイデバイスの実施形態の場合、ナノ構造膜は、大きい表面積を有することができる。
【０２４４】
[0252]  幾つかの実施形態では、真空蒸着、蒸着などの当技術分野において周知のあらゆる方法により、ナノ構造膜上に光学的に透明な基板が形成される。光学的に透明な基板は、下にあるナノ構造膜の層及び／又は構造に対して環境的に封止するために構成することができる。幾つかの実施形態では、光学的に透明な基板中に遮光要素を含めることができる。幾つかの実施形態では、遮光要素は、基板とナノ構造膜との間に配置することができる第２の偏光フィルター中に含めることができる。幾つかの実施形態では、遮光要素は、例えば、一次光（例えば、青色光、ＵＶ光又はＵＶ光と青色光との組合せ）を反射しながら、二次光を透過させることができるダイクロイックフィルターであり得る。遮光要素は、変換されていないＵＶ光を赤色及び緑色のサブピクセルから除去するため、及び／又はＵＶ光を青色サブピクセルから除去するための特殊なＵＶ光フィルター部品を含むことができる。
【０２４５】
改善された性質を有する成形物品
[0253]  幾つかの実施形態では、ナノ構造を用いて作製した成形物品は、約１．５％〜約２０％、約１．５％〜約１５％、約１．５％〜約１２％、約１．５％〜約１０％、約１．５％〜約８％、約１．５％〜約４％、約１．５％〜約３％、約３％〜約２０％、約３％〜約１５％、約３％〜約１２％、約３％〜約１０％、約３％〜約８％、約８％〜約２０％、約８％〜約１５％、約８％〜約１２％、約８％〜約１０％、約１０％〜約２０％、約１０％〜約１５％、約１０％〜約１２％、約１２％〜約２０％、約１２％〜約１５％又は約１５％〜約２０％のＥＱＥを示す。幾つかの実施形態では、ナノ構造を用いて作製した成形物品は、約１．５％〜約１５％．％のＥＱＥを示す。幾つかの実施形態では、ナノ構造を用いて作製した成形物品は、約５％のＥＱＥを示す。幾つかの実施形態では、ナノ構造は、量子ドットである。幾つかの実施形態では、成形物品は、発光ダイオードである。
【０２４６】
[0254]  エレクトロルミネッセンスデバイスである成形物品は、動作下で初期輝度（５００ニト）の８０％に到達する時間によって測定すると、改善された安定性を示す。幾つかの実施形態では、エレクトロルミネッセンスデバイスは、約１００秒〜約７００秒、約１００秒〜約６００秒、約１００秒〜約５００秒、約１００秒〜約４００秒、約１００秒〜約３００秒、約１００秒〜約２００秒、約２００秒〜約７００秒、約２００秒〜約６００秒、約２００秒〜約５００秒、約２００秒〜約４００秒、約２００秒〜約３００秒、約３００秒〜約７００秒、約３００秒〜約６００秒、約３００秒〜約５００秒、約３００秒〜約４００秒、約４００秒〜約７００秒、約４００秒〜約６００秒、約４００秒〜約５００秒、約５００秒〜約７００秒、約５００秒〜約６００秒又は約６００秒〜約７００秒後に初期輝度の８０％に到達する。幾つかの実施形態では、エレクトロルミネッセンスデバイスは、約６００秒後に初期輝度の８０％に到達する。幾つかの実施形態では、エレクトロルミネッセンスデバイスは、約６時間〜約１１時間、約６時間〜約１０時間、約６時間〜約９時間、約６時間〜約８時間、約６時間〜約７時間、約７時間〜約１１時間、約７時間〜約１０時間、約７時間〜約９時間、約７時間〜約８時間、約８時間〜約１１時間、約８時間〜約１０時間、約８時間〜約９時間、約９時間〜約１１時間、約９時間〜約１０時間又は約１０時間〜約１１時間後に初期輝度の５０％に到達する。幾つかの実施形態では、エレクトロルミネッセンスデバイスは、約１０時間後に初期輝度の５０％に到達する。
【０２４７】
[0255]  以下の例は、本明細書に記載の製造物及び方法の説明的で非限定的な例である。当分野において通常直面し、本開示を考慮すれば当業者に明らかである種々の条件、配合及び他のパラメーターの適切な修正及び適合は、本発明の意図及び範囲内にある。
【実施例】
【０２４８】
実施例１
配位子交換及びナノ構造の性質
[0256]  カルボキシレート配位子を、カルボキシレート配位子よりも高い電圧で電気化学的酸化が起こると予想されるハロジンケート配位子（例えば、テトラクロロジンケート、テトラフルオロジンケート、ジクロロジフルオロジンケート）と交換した。引き続くステップでは、テトラフルオロジンケートでキャップされたナノ構造のカリウム対イオンをテトラアルキルアンモニウムカチオンと交換し、これによって非極性溶媒に溶解性となり、交換されたナノ構造は、エレクトロルミネッセンスＱＤ−ＬＥＤの典型的な製造方法及び構造に適合させることができた。図１は、カルボキシレートでキャップされたナノ構造から、テトラアルキルアンモニウム対イオンを有し、テトラフルオロジンケートでキャップされたナノ構造への配位子交換手順を示すフローチャートを示す。
【０２４９】
[0257]  図２は、単座及び多座の配位モードによるテトラフルオロジンケートのナノ構造表面への配位結合を概略的に示し、ナノ構造、フルオロメタレート配位子及びアンモニウムカチオン間の相互作用を示す。アンモニウム塩界面活性剤は、配位子と見なしておらず、その理由は、ナノ構造表面に対して共有結合しなかったからである。無機ハロメタレート配位子によって表面不動態化が得られる。全方向性の静電相互作用により、アンモニウムカチオンは、帯電したナノ構造表面と会合した。
【０２５０】
[0258]  赤色ＩｎＰナノ構造に対して行った交換手順を赤外分光法によって追跡した（図３）。図３は、オレエートでキャップされたナノ構造（表１中の試料３）；テトラクロロジンケート及びカリウム対イオンでキャップされたナノ構造；並びにテトラクロロジンケート及びジドデシルジメチルアンモニウム対イオンでキャップされたナノ構造の赤外スペクトルを示す。テトラクロロジンケート及びカリウム対イオンでキャップされたナノ構造では、アルキルシグナル（約２９００ｃｍ−１）がほとんど示されず、元のオレエート配位子がほぼ完全に置換されたことが分かる。カリウムからジドデシルジメチルアンモニウムへのカチオン交換後、アンモニウムイオン及びそのアルキル鎖に対応するシグナルが観察された。結果として得られた材料は、アンモニウム塩からの有機含有量が少なかった（例えば、熱重量分析で６００℃まで加熱すると１５重量％の減少であった）。
【０２５１】
[0259]  本来のオレエート配位子が除去されたことのさらなる証拠は、１Ｈ  ＮＭＲ分光法により、交換後に５．４〜５．８ｐｐｍのアルキレン領域に示された残留シグナルがわずかであることから得られた（図４）。図４は、オレエートでキャップされたナノ構造；並びにフルオロジンケート配位子及びジドデシルジメチルアンモニウム対イオン（表１中の試料７）でキャップされたナノ構造の１Ｈ  ＮＭＲスペクトルを示す。１Ｈ  ＮＭＲスペクトルは、内部フェロセン標準物質を有するトルエン−ｄ８中の２０ｍｇ／ｍＬのナノ構造溶液に対して得た。挿入図は、アルキレン領域の拡大図を示した。本来の配位子の試料の場合、この領域中の広いシグナル及び鋭いシグナルは、結合されたオレエート配位子及び遊離のオレエート配位子中の二重結合をそれぞれ示す。最後に、無機配位子の存在は、Ｘ線光電子分光法によって確認され、これによるとＴＢＡ２ＺｎＦ４で交換された青色ナノ構造の顕著なＦ  １ｓシグナルが示されている（図５）。図５は、ＴＢＡ２ＺｎＦ４で交換された青色ＺｎＳｅ／ＺｎＳナノ構造（試料８）のＸＰＳスペクトル（Ｆ  １ｓ領域）の、交換されていないナノ構造（比較試料２）との比較を示す。測定されたＦ／Ｚｎ比は、０．３２であった。
【０２５２】
[0260]  表１は、前述の手順によって得られたナノ構造／配位子／界面活性剤／溶媒の組合せの例及び対応する溶液フォトルミネッセンス特性を示す。発光ピーク波長は、最大５ｎｍのごくわずかなレッドシフトを示した。量子収率は、配位子交換によって２〜２７パーセントの減少を示した。フルオロジンケート配位子は、最良の量子収率の保存を示し、そのため、エレクトロルミネッセンスデバイス中で調べた。
【０２５３】
【表１】
2020180278.tif 000002
【０２５４】
[0261]  表２は、このようなデバイスの外部量子効率がより低いが、動作下で初期輝度（５００ニト）の５０％に到達する時間で測定される安定性が予期せぬことに１桁の大きさで改善されたことを示す。
【０２５５】
【表２】
2020180278.tif 000003
【０２５６】
実施例２
ＴＢＡＦを用いた配位子交換及びナノ構造の性質
[0262]  フッ化テトラブチルアンモニウム（ＴＢＡＦ）を用いることにより、カルボキシレート配位子をフッ化物配位子と交換した。対イオンとしての高溶解性のテトラブチルアンモニウムカチオンの存在は、交換された量子ドットが依然として溶液中にあることから確認される。対照的に、実施例１に記載の従来のフッ化亜鉛交換は、沈殿を伴い、交換された量子ドットがごく一部のみ脱凝集するハロゲン化長鎖アルキルアンモニウムを用いることで後の再分散が行われる。図６は、カルボキシレートでキャップされたナノ構造からフッ化物でキャップされたナノ構造への配位子交換手順を示すフローチャートである。
【０２５７】
[0263]  ＴＢＡＦを用いた配位子交換において、塩化ジドデシルジメチルアンモニウム（ＤＤＡＣ）を用いる再分散ステップが依然として使用され、その理由は、ＴＢＡ＋単独では、オクタン溶解性の交換された量子ドットが得られなかったからである。量子ドットが堆積されるとき、オクタンは、下にある層を損傷しないため、オクタンは、デバイス製造に好ましい溶媒である。
【０２５８】
[0264]  図７中に示される熱重量分析は、ＺｎＦ２又はＴＢＡＦを用いる両方の配位子交換手順により、大部分のカルボキシレート配位子（オレイン酸亜鉛）が除去されることを示す。オレイン酸亜鉛に帰属される３２０℃〜４８０℃の温度範囲における重量減は、配位子交換前の１１％（重量基準）から、配位子交換後の５〜６％（重量基準）まで減少している。ＺｎＦ２の場合のより低温での重量減は、再分散のために加えたアルキルアンモニウム界面活性剤と関連している。
【０２５９】
[0265]  図８中に示されるように、ＺｎＦ２で交換された量子ドットを用いて作製した薄膜と比較すると、ＴＢＡＦで交換された量子ドットのスピンコーティングされた膜は、凝集によるスパイクがより少なく、スタイラスプロフィロメトリーにおいてより小さい平均粗さを示す。
【０２６０】
[0266]  さらに、図９中に示されるように、ＴＢＡＦで交換された量子ドットから作製したエレクトロルミネッセンスデバイスは、ＺｎＦ２で交換された量子ドットを用いて作製したデバイスよりも高い輝度及び高い効率を示す。さらに、図３中に示されるように、ＺｎＦ２で交換されたＩｎＰ量子ドットと比較すると、ＴＢＡＦで交換された赤色ＩｎＰ量子を用いて作製したデバイスは、デバイス寿命が約４倍に増加する。全体的に、エレクトロルミネッセンスデバイス中に使用される場合、ＺｎＦ２で交換された量子ドットと比較すると、ＴＢＡＦで交換された量子ドットは、優れた性質を示す。
【０２６１】
【表３】
2020180278.tif 000004
【０２６２】
[0267]  これまで本発明を十分に説明してきたが、本発明又はそのいずれかの実施形態の範囲に影響を与えることなく、条件、配合及び他のパラメーターの広い同等の範囲内で同じことを行い得ることが当業者に理解されるであろう。本明細書に引用されるすべての特許、特許出願及び刊行物は、それら全体が参照により本明細書に完全に援用される。
【図１】
2020180278.tif 000005
【図２】
2020180278.tif 000006
【図３】
2020180278.tif 000007
【図４】
2020180278.tif 000008
【図５】
2020180278.tif 000009
【図６】
2020180278.tif 000010
【図７】
2020180278.tif 000011
【図８】
2020180278.tif 000012
【図９】
2020180278.tif 000013
【外国語明細書】
2020180278000001.pdf